(57)【特許請求の範囲】
【請求項１】
オレフィン重合触媒の球状担体を調製する方法であって、少なくとも下記の成分：（ａ）ハロゲン化マグネシウム、（ｂ）活性水素を含有する有機化合物、及び（ｃ）エポキシドを、少なくとも１つの高分子分散液安定剤の存在下に反応させて、固体粒子状生成物を直接に沈殿させることを含み、前記高分子分散液安定剤が、ポリアクリラート、スチレン−マレイン酸無水物共重合体、ポリスチレンスルホン酸、ナフタレンスルホン酸−ホルムアルデヒド縮合物、縮合アルキルフェニルエーテル硫酸エステル、縮合アルキルフェノールポリオキシエチレンエーテルリン酸エステル、オキシアルキルアクリラート共重合体で改変したポリエチレンイミン、ポリ（１−ドデシル−４−ビニルピリジニウムブロミド）、ポリ（ビニルベンジルトリメチルアンモニウム塩）、ポリ（ビニルアルコール）、ポリアクリルアミド、エチレンオキシド−プロピレンオキシドブロック共重合体、ポリビニルピロリドン、ポリ（ビニルピロリドン−ｃｏ−酢酸ビニル）、ポリ（エチレングリコール）、アルキルフェニルポリオキシエチレンエーテル、ポリ（アルキルアクリル酸メチル）より選択される少なくとも１つである、方法。
【請求項２】
前記反応プロセスが、
（１）前記ハロゲン化マグネシウムを、前記活性水素を含有する有機化合物と、前記少なくとも１つの高分子分散液安定剤の存在下に反応させて、複合体溶液を形成すること；及び
（２）該複合体溶液を、前記エポキシドと反応させて、前記球状担体を直接に沈殿させること
を含む、請求項１記載の方法。
【請求項３】
以下の特徴：
・工程（１）において、使用する前記活性水素を含有する有機化合物の量が、前記ハロゲン化マグネシウム１モルに対し、３〜３０モル、或いは４〜２０モルの範囲内であり、使用する前記高分子分散液安定剤の量が、前記ハロゲン化マグネシウムと前記活性水素を含有する有機化合物との合計重量を基準にして、０．１〜１０重量％、或いは０．２〜５重量％の範囲内である
・工程（１）の反応条件が、３０〜１６０℃、或いは４０〜１２０℃の反応温度及び０．１〜５時間、或いは０．５〜２時間の反応時間を含む
・工程（２）において、使用する前記エポキシドの量が、前記ハロゲン化マグネシウム１モルに対し、１〜１０モル、或いは２〜６モルの範囲内である
・工程（２）の反応条件が、３０〜１６０℃、或いは４０〜１２０℃の反応温度及び０．１〜５時間、或いは０．２〜１時間の反応時間を含む
のうちの少なくとも１つを有する、請求項２記載の方法。
【請求項４】
以下の特徴：
・前記高分子分散液安定剤が、１０００超、或いは３０００超、或いは６０００〜２００００００の重量平均分子量を有する
・前記ハロゲン化マグネシウムが、マグネシウムジクロリド、マグネシウムジブロミド及びマグネシウムジヨージドより選択される少なくとも１つである
・前記活性水素を含有する有機化合物が、少なくとも１つの式Ｒ１ＯＨ（式中、Ｒ１は、Ｃ１−Ｃ１２直鎖状又は分岐鎖状アルキルである）のアルコールであり、好ましくは、該少なくとも１つのアルコールは、メタノール、エタノール、プロパノール、イソプロパノール、ｎ−ブタノール、イソブタノール、ペンタノール、イソペンタノール、ｎ−ヘキサノール、ｎ−オクタノール及び２−エチルヘキサノールより選択される
・工程（１）及び（２）の両方において、不活性分散媒を使用しない
のうちの少なくとも１つを有する、請求項１〜３のいずれか１項記載の方法。
【請求項５】
前記エポキシドが、下記構造式（２）：
【化１】
0006397908.tif 000019
（式中、Ｒ２及びＲ３は、同一又は異なっており、各々独立に、水素、又は非置換若しくはハロゲン置換Ｃ１−Ｃ５直鎖状又は分岐鎖状アルキルである）
を有し、或いは、
前記エポキシドが、エポキシエタン、エポキシプロパン、エポキシブタン、エポキシクロロプロパン、エポキシクロロブタン、エポキシブロモプロパン及びエポキシブロモブタンより選択される少なくとも１つである、請求項１〜４のいずれか１項記載の方法。
【請求項６】
四塩化チタンを、特定の成分の反応の過程において導入しない、請求項１又は２記載の方法。
【請求項７】
請求項１〜６のいずれか１項記載の方法により調製した球状担体。
【請求項８】
固体組成物を調製する方法であって、
（ａ）少なくとも１つの高分子分散液安定剤の存在下に、式ＭｇＸ２のハロゲン化マグネシウムを、３０〜１６０℃で、式Ｒ１ＯＨのアルコールと反応させて、ハロゲン化マグネシウム−アルコール付加物溶液を形成する工程；及び
（ｂ）該ハロゲン化マグネシウム−アルコール付加物溶液を、３０〜１６０℃で、下記式（２）：
【化２】
0006397908.tif 000020
で表されるエポキシドと反応させて、該固体組成物の粒子を直接に沈殿させる工程
を含み、
式中、Ｘは、ハロゲンであり；Ｒ１は、Ｃ１−Ｃ１２直鎖状又は分岐鎖状アルキルであり；Ｒ２及びＲ３は、同一又は異なっており、各々独立に、水素、又は非置換若しくはハロゲン置換Ｃ１−Ｃ５直鎖状又は分岐鎖状アルキルであり、
前記高分子分散液安定剤が、ポリアクリラート、スチレン−マレイン酸無水物共重合体、ポリスチレンスルホン酸、ナフタレンスルホン酸−ホルムアルデヒド縮合物、縮合アルキルフェニルエーテル硫酸エステル、縮合アルキルフェノールポリオキシエチレンエーテルリン酸エステル、オキシアルキルアクリラート共重合体で改変したポリエチレンイミン、ポリ（１−ドデシル−４−ビニルピリジニウムブロミド）、ポリ（ビニルベンジルトリメチルアンモニウム塩）、ポリ（ビニルアルコール）、ポリアクリルアミド、エチレンオキシド−プロピレンオキシドブロック共重合体、ポリビニルピロリドン、ポリ（ビニルピロリドン−ｃｏ−酢酸ビニル）、ポリ（エチレングリコール）、アルキルフェニルポリオキシエチレンエーテル及びポリ（アルキルアクリル酸メチル）より選択される少なくとも１つであり、
該ハロゲン化マグネシウム１モルに対し、使用する該アルコールの量は、３〜３０モルの範囲内、使用する該式（２）で表されるエポキシドの量は、１〜１０モルの範囲内であり、該高分子分散液安定剤を、該ハロゲン化マグネシウムと該アルコールとの合計重量を基準にして、０．１〜１０重量％の量で用いる、方法。
【請求項９】
以下の特徴：
・工程（ａ）を密閉容器中で行う
・Ｒ１が、Ｃ１−Ｃ８直鎖状又は分岐鎖状アルキルである
・Ｒ２及びＲ３が、独立に、水素、又は非置換若しくはハロゲン置換Ｃ１−Ｃ３直鎖状又は分岐鎖状アルキルである
・前記ハロゲン化マグネシウム１モルに対し、使用する前記アルコールの量が、４〜２０モルの範囲内、使用する前記式（２）で表されるエポキシドの量が、２〜６モルの範囲内である
・前記高分子分散液安定剤を、前記ハロゲン化マグネシウムと前記アルコールとの合計重量を基準にして、０．２〜５重量％の量で用いる
・前記ハロゲン化マグネシウムが、マグネシウムジクロリド、マグネシウムジブロミド及びマグネシウムジヨージドより選択される少なくとも１つである
・前記アルコールが、メタノール、エタノール、プロパノール、イソプロパノール、ｎ−ブタノール、イソブタノール、ペンタノール、イソペンタノール、ｎ−ヘキサノール、ｎ−オクタノール及び２−エチルヘキサノールより選択される少なくとも１つである
・前記エポキシドが、エポキシエタン、エポキシプロパン、エポキシブタン、エポキシクロロプロパン、エポキシクロロブタン、エポキシブロモプロパン及びエポキシブロモブタンより選択される少なくとも１つである
・前記高分子分散液安定剤が、１０００超、或いは３０００超、或いは６０００〜２００００００の重量平均分子量を有する
・工程（ａ）及び（ｂ）の両方において、不活性分散媒を使用しない
のうちの少なくとも１つを有する、請求項８記載の方法。
【請求項１０】
請求項８又は９記載の方法により調製した固体組成物。
【請求項１１】
下記式（１）で表されるマグネシウム化合物及び下記式（２）で表されるエポキシド：
【化３】
0006397908.tif 000021
（式中、Ｒ１は、Ｃ１−Ｃ１２直鎖状又は分岐鎖状アルキルであり；Ｒ２及びＲ３は、同一又は異なっており、独立に、水素、又は非置換若しくはハロゲン置換Ｃ１−Ｃ５直鎖状又は分岐鎖状アルキルであり；Ｘは、ハロゲンであり；ｍは、０．１〜１．９の範囲内であり、ｎは、０．１〜１．９の範囲内であり、ｍ＋ｎ＝２である）
を含み、
該式（２）で表されるエポキシドの含有量は、該式（１）で表されるマグネシウム化合物１モルあたり、０．０１〜０．８モルの範囲内である、請求項１０記載の固体組成物。
【請求項１２】
以下の特徴：
・Ｒ１が、Ｃ１−Ｃ８直鎖状又は分岐鎖状アルキルである
・Ｒ２及びＲ３が、独立に、水素、又は非置換若しくはハロゲン置換Ｃ１−Ｃ３直鎖状又は分岐鎖状アルキルである
・Ｘが、塩素である
・ｍが、０．５〜１．５の範囲内であり、ｎが、０．５〜１．５の範囲内であり、ｍ＋ｎ＝２である
・前記式（２）で表されるエポキシドの含有量が、前記式（１）で表されるマグネシウム化合物１モルあたり、０．０２〜０．５モル、或いは０．０２〜０．３モルである
のうちの少なくとも１つを有する、請求項１１記載の固体組成物。
【請求項１３】
オレフィン重合用触媒成分であって、下記成分：
（１）請求項７記載の球状担体又は請求項１０記載の固体組成物である、固体組成物；
（２）少なくとも１つのチタン化合物；及び
（３）場合により、少なくとも１つの内部電子供与体
の反応生成物を含む、触媒成分。
【請求項１４】
前記固体組成物が、下記式（１）で表されるマグネシウム化合物及び下記式（２）で表されるエポキシド：
【化４】
0006397908.tif 000022
（式中、Ｒ１は、Ｃ１−Ｃ１２直鎖状又は分岐鎖状アルキルであり；Ｒ２及びＲ３は、同一又は異なっており、独立に、水素、又は非置換若しくはハロゲン置換Ｃ１−Ｃ５直鎖状又は分岐鎖状アルキルであり；Ｘは、ハロゲンであり；ｍは、０．１〜１．９の範囲内であり、ｎは、０．１〜１．９の範囲内であり、ｍ＋ｎ＝２である）
を含み、
該式（２）で表されるエポキシドの含有量は、該式（１）で表されるマグネシウム化合物１モルあたり、０．０１〜０．８モルの範囲内である、請求項１３記載の触媒成分。
【請求項１５】
以下の特徴：
・Ｒ１が、Ｃ１−Ｃ８直鎖状又は分岐鎖状アルキルである
・Ｒ２及びＲ３が、独立に、水素、又は非置換若しくはハロゲン置換Ｃ１−Ｃ３直鎖状又は分岐鎖状アルキルである
・Ｘが、塩素である
・ｍが、０．５〜１．５の範囲内であり、ｎが、０．５〜１．５の範囲内であり、ｍ＋ｎ＝２である
・前記固体組成物中の、前記式（２）で表されるエポキシドの含有量が、前記式（１）で表されるマグネシウム化合物１モルあたり、０．０２〜０．５モル、或いは０．０２〜０．３モルである
・前記固体組成物中の前記式（１）で表されるマグネシウム化合物１モルに対し、前記チタン化合物を、５〜２００モル、或いは１０〜１００モルの量で用い、前記内部電子供与体を、０〜０．５モル、或いは０．０８〜０．４モルの量で用いる
・前記チタン化合物が、式Ｔｉ（ＯＲ４）４−ａＸａ（式中、Ｒ４は、Ｃ１−Ｃ１４脂肪族ヒドロカルビルであり、Ｘは、ハロゲンであり、ａは、１〜４の範囲の整数である）で表されるものより選択されるか、或いは、前記チタン化合物が、四塩化チタン、四臭化チタン、四ヨウ化チタン、テトラブトキシチタン、テトラエトキシチタン、トリブトキシチタンクロリド、ジブトキシチタンジクロリド、ブトキシチタントリクロリド、トリエトキシチタンクロリド、ジエトキシチタンジクロリド及びエトキシチタントリクロリドより選択される
のうちの少なくとも１つを有する、請求項１４記載の触媒成分。
【請求項１６】
前記内部電子供与体が、エステル、エーテル、ケトン、アミン及びシランより選択されるか、或いは、前記内部電子供与体が、脂肪族及び芳香族一塩基及び多塩基カルボン酸のエステル、ジオールのエステル及びジエーテルより選択され、より好ましくは、該脂肪族及び芳香族一塩基及び多塩基カルボン酸のエステルが、安息香酸エチル、フタル酸ジエチル、フタル酸ジイソブチル、フタル酸ジ−ｎ−ブチル、フタル酸ジイソオクチル、フタル酸ジ−ｎ−オクチル、マロン酸ジエチル、マロン酸ジブチル、２，３−ジイソプロピルコハク酸ジエチル、２，３−ジイソプロピルコハク酸ジイソブチル、２，３−ジイソプロピルコハク酸ジ−ｎ−ブチル、２，３−ジイソプロピルコハク酸ジメチル、２，２−ジメチルコハク酸ジイソブチル、２−エチル−２−メチルコハク酸ジイソブチル、２−エチル−２−メチルコハク酸ジエチル、アジピン酸ジエチル、アジピン酸ジブチル、セバシン酸ジエチル、セバシン酸ジブチル、マレイン酸ジエチル、マレイン酸ジ−ｎ−ブチル、ナフタレンジカルボン酸ジエチル、ナフタレンジカルボン酸ジブチル、トリメリット酸トリエチル、トリメリット酸トリブチル、ベンゼン−１，２，３−トリカルボン酸トリエチル、ベンゼン−１，２，３−トリカルボン酸トリブチル、ピロメリット酸テトラエチル及びピロメリット酸テトラブチルより選択され、該ジオールのエステルが、１，３−プロピレングリコールジベンゾアート、２−メチル−１，３−プロピレングリコールジベンゾアート、２−エチル−１，３−プロピレングリコールジベンゾアート、２，２−ジメチル−１，３−プロピレングリコールジベンゾアート、（Ｒ）−１−フェニル−１，３−プロピレングリコールジベンゾアート、１，３−ジフェニル−１，３−プロピレングリコールジベンゾアート、１，３−ジフェニル−１，３−プロピレングリコールジプロピオナート、２−メチル−１，３−ジフェニル−１，３−プロピレングリコールジプロピオナート、２−メチル−１，３−ジフェニル−１，３−プロピレングリコールジアセタート、２，２−ジメチル−１，３−ジフェニル−１，３−プロピレングリコールジベンゾアート、２，２−ジメチル−１，３−ジフェニル−１，３−プロピレングリコールジプロピオナート、１，３−ジ−tert−ブチル−２−エチル−１，３−プロピレングリコールジベンゾアート、１，３−ジフェニル−１，３−プロピレングリコールジアセタート、１，３−ジイソプロピル−１，３−プロピレングリコールジ−４−ブチルベンゾアート、２−アミノ−１−フェニル−１，３−プロピレングリコールジベンゾアート、２−メチル−１−フェニル−１，３−ブチレングリコールジベンゾアート、フェニル−２−メチル−１，３−ブチレングリコールジピバラート、３−ブチル−２，４−ペンチレングリコールジベンゾアート、３，３−ジメチル−２，４−ペンチレングリコールジベンゾアート、（２Ｓ，４Ｓ）−（＋）−２，４−ペンチレングリコールジベンゾアート、（２Ｒ，４Ｒ）−（＋）−２，４−ペンチレングリコールジベンゾアート、２，４−ペンチレングリコールジ−ｐ−クロロベンゾアート、２，４−ペンチレングリコールジ−ｍ−クロロベンゾアート、２，４−ペンチレングリコールジ��ｐ−ブロモベンゾアート、２，４−ペンチレングリコールジ−ｏ−ブロモベンゾアート、２，４−ペンチレングリコールジ−ｐ−メチルベンゾアート、２，４−ペンチレングリコールジ−ｐ−tert−ブチルベンゾアート、２，４−ペンチレングリコールジ−ｐ−ブチルベンゾアート、２−メチル−１，３−ペンチレングリコールジ−ｐ−クロロベンゾアート、２−メチル−１，３−ペンチレングリコールジ−ｐ−メチルベンゾアート、２−ブチル−１，３−ペンチレングリコールジ−ｐ−メチルベンゾアート、２−メチル−１，３−ペンチレングリコールジ−ｐ−tert−ブチルベンゾアート、２−メチル−１，３−ペンチレングリコールピバラート、２−メチル−１，３−ペンチレングリコールモノベンゾアートモノシンナマート、２，２−ジメチル−１，３−ペンチレングリコールジベンゾアート、２，２−ジメチル−１，３−ペンチレングリコールモノベンゾアートモノシンナマート、２−エチル−１，３−ペンチレングリコールジベンゾアート、２−ブチル−１，３−ペンチレングリコールジベンゾアート、２−アリル−１，３−ペンチレングリコールジベンゾアート、２−メチル−１，３−ペンチレングリコールジベンゾアート、２−エチル−１，３−ペンチレングリコールジベンゾアート、２−プロピル−１，３−ペンチレングリコールジベンゾアート、２−ブチル−１，３−ペンチレングリコールジベンゾアート、２，２−ジメチル−１，３−ペンチレングリコールジベンゾアート、１，３−ペンチレングリコールジ−ｐ−クロロベンゾアート、１，３−ペンチレングリコールジ−ｍ−クロロベンゾアート、１，３−ペンチレングリコールジ−ｐ−ブロモベンゾアート、１，３−ペンチレングリコールジ−ｏ−ブロモベンゾアート、１，３−ペンチレングリコールジ−ｐ−メチルベンゾアート、１，３−ペンチレングリコールジ−ｐ−tert−ブチルベンゾアート、１，３−ペンチレングリコールジ−ｐ−ブチルベンゾアート、１，３−ペンチレングリコールモノベンゾアートモノシンナマート、１，３−ペンチレングリコールジシンナマート、１，３−ペンチレングリコールジプロピオナート、２−メチル−１，３−ペンチレングリコールモノベンゾアートモノシンナマート、２，２−ジメチル−１，３−ペンチレングリコールジベンゾアート、２，２−ジメチル−１，３−ペンチレングリコールモノベンゾアートモノシンナマート、２−エチル−１，３−ペンチレングリコールジベンゾアート、２−ブチル−１，３−ペンチレングリコールジベンゾアート、２−アリル−１，３−ペンチレングリコールジベンゾアート、２−メチル−１，３−ペンチレングリコールモノベンゾアートモノシンナマート、２，２，４−トリメチル−１，３−ペンチレングリコールジイソプロピルホルマート、１−トリフルオロメチル−３−メチル−２，４−ペンチレングリコールジベンゾアート、２，４−ペンチレングリコールジ−ｐ−フルオロメチルベンゾアート、２，４−ペンチレングリコールジ−２−フランカルボキシラート、２−メチル−６−エン−２，４−ヘプチレングリコールジベンゾアート、３−メチル−６−エン−２，４−ヘプチレングリコールジベンゾアート、４−メチル−６−エン−２，４−ヘプチレングリコールジベ��ゾアート、５−メチル−６−エン−２，４−ヘプチレングリコールジベンゾアート、６−メチル−６−エン−２，４−ヘプチレングリコールジベンゾアート、３−エチル−６−エン−２，４−ヘプチレングリコールジベンゾアート、４−エチル−６−エン−２，４−ヘプチレングリコールジベンゾアート、５−エチル−６−エン−２，４−ヘプチレングリコールジベンゾアート、６−エチル−６−エン−２，４−ヘプチレングリコールジベンゾアート、３−プロピル−６−エン−２，４−ヘプチレングリコールジベンゾアート、４−プロピル−６−エン−２，４−ヘプチレングリコールジベンゾアート、５−プロピル−６−エン−２，４−ヘプチレングリコールジベンゾアート、６−プロピル−６−エン−２，４−ヘプチレングリコールジベンゾアート、３−ブチル−６−エン−２，４−ヘプチレングリコールジベンゾアート、４−ブチル−６−エン−２，４−ヘプチレングリコールジベンゾアート、５−ブチル−６−エン−２，４−ヘプチレングリコールジベンゾアート、６−ブチル−６−エン−２，４−ヘプチレングリコールジベンゾアート、３，５−ジメチル−６−エン−２，４−ヘプチレングリコールジベンゾアート、３，５−ジエチル−６−エン−２，４−ヘプチレングリコールジベンゾアート、３，５−ジプロピル−６−エン−２，４−ヘプチレングリコールジベンゾアート、３，５−ジブチル−６−エン−２，４−ヘプチレングリコールジベンゾアート、３，３−ジメチル−６−エン−２，４−ヘプチレングリコールジベンゾアート、３，３−ジエチル−６−エン−２，４−ヘプチレングリコールジベンゾアート、３，３−ジプロピル−６−エン−２，４−ヘプチレングリコールジベンゾアート、３，３−ジブチル−６−エン−２，４−ヘプチレングリコールジベンゾアート、３−エチル−３，５−ヘプチレングリコールジベンゾアート、４−エチル−３，５−ヘプチレングリコールジベンゾアート、５−エチル−３，５−ヘプチレングリコールジベンゾアート、３−プロピル−３，５−ヘプチレングリコールジベンゾアート、４−プロピル−３，５−ヘプチレングリコールジベンゾアート、３−ブチル−３，５−ヘプチレングリコールジベンゾアート、２，３−ジメチル−３，５−ヘプチレングリコールジベンゾアート、２，４−ジメチル−３，５−ヘプチレングリコールジベンゾアート、２，５−ジメチル−３，５−ヘプチレングリコールジベンゾアート、２，６−ジメチル−３，５−ヘプチレングリコールジベンゾアート、３，３−ジメチル−３，５−ヘプチレングリコールジベンゾアート、４，４−ジメチル−３，５−ヘプチレングリコールジベンゾアート、４，５−ジメチル−３，５−ヘプチレングリコールジベンゾアート、４，６−ジメチル−３，５−ヘプチレングリコールジベンゾアート、４，４−ジメチル−３，５−ヘプチレングリコールジベンゾアート、６，６−ジメチル−３，５−ヘプチレングリコールジベンゾアート、３−エチル−２−メチル−３，５−ヘプチレングリコールジベンゾアート、４−エチル−２−メチル−３，５−ヘプチレングリコールジベンゾアート、５−エチル−２−メチル−３，５−ヘプチレングリコールジベンゾアート、３−エチル−３−メチル−３，５−ヘプチレン��リコールジベンゾアート、４−エチル−３−メチル−３，５−ヘプチレングリコールジベンゾアート、５−エチル−３−メチル−３，５−ヘプチレングリコールジベンゾアート、３−エチル−４−メチル−３，５−ヘプチレングリコールジベンゾアート、４−エチル−４−メチル−３，５−ヘプチレングリコールジベンゾアート、９，９−ビス（ベンゾイルオキシメチル）フルオレン、９，９−ビス（（ｍ−メトキシベンゾイルオキシ）メチル）フルオレン、９，９−ビス（（ｍ−クロロベンゾイルオキシ）メチル）フルオレン、９，９−ビス（（ｐ−クロロベンゾイルオキシ）メチル）フルオレン、９，９−ビス（シンナミルオキシメチル）フルオレン、９−（ベンゾイルオキシメチル）−９−（プロピオニルオキシメチル）フルオレン、９，９−ビス（プロピオニルオキシメチル）フルオレン、９，９−ビス（アクリロイルオキシメチル）フルオレン及び９，９−ビス（ピバリルオキシメチル）フルオレンより選択され、該ジエーテルが、２−（２−エチルヘキシル）−１，３−ジメトキシプロパン、２−イソプロピル−１，３−ジメトキシプロパン、２−ブチル−１，３−ジメトキシプロパン、２−ｓｅｃ−ブチル−１，３−ジメトキシプロパン、２−シクロヘキシル−１，３−ジメトキシプロパン、２−フェニル−１，３−ジメトキシプロパン、２−（２−フェニルエチル）−１，３−ジメトキシプロパン、２−（２−シクロヘキシルエチル）−１，３−ジメトキシプロパン、２−ｐ−クロロフェニル−１，３−ジメトキシプロパン、２−ジフェニルメチル−１，３−ジメトキシプロパン、２，２−ジシクロヘキシル−１，３−ジメトキシプロパン、２，２−ジシクロペンチル−１，３−ジメトキシプロパン、２，２−ジエチル−１，３−ジメトキシプロパン、２，２−ジプロピル−１，３−ジメトキシプロパン、２，２−ジイソプロピル−１，３−ジメトキシプロパン、２，２−ジブチル−１，３−ジメトキシプロパン、２−メチル−２−プロピル−１，３−ジメトキシプロパン、２−メチル−２−ベンジル−１，３−ジメトキシプロパン、２−エチル−２−メチル−１，３−ジメトキシプロパン、２−メチル−２−イソプロピル−１，３−ジメトキシプロパン、２−メチル−２−フェニル−１，３−ジメトキシプロパン、２−シクロヘキシル−２−メチル−１，３−ジメトキシプロパン、２，２−ビス（２−シクロヘキシルエチル）−１，３−ジメトキシプロ
パン、２−イソブチル−２−メチル−１，３−ジメトキシプロパン、２−（２−エチルヘキシル）−２−メチル−１，３−ジメトキシプロパン、２，２−ジイソブチル−１，３−ジメトキシプロパン、２，２−ジフェニル−１，３−ジメトキシプロパン、２，２−ジベンジル−１，３−ジメトキシプロパン、２，２−ビス（シクロヘキシルメチル）−１，３−ジメトキシプロパン、２−イソブチル−２−イソプロピル−１，３−ジメトキシプロパン、２−（１−メチルブチル）−２−イソプロピル−１，３−ジメトキシプロパン、２−イソペンチル−２−イソプロピル−１，３−ジメトキシプロパン、２−フェニル−２−イソプロピル−１，３−ジメトキシプロパン、２−ｓｅｃ−ブチル−２−フェニル−１，３−ジメトキシプロパン、２−ベンジル−２−イソプロピル−１，３−ジメトキシプロパン、２−シクロペンチル−２−イソプロピル−１，３−ジメトキシプロパン、２−ｓｅｃ−ブチル−２−シクロペンチル−１，３−ジメトキシプロパン、２−シクロヘキシル−２−イソプロピル−１，３−ジメトキシプロパン、２−ｓｅｃ−ブチル−２−シクロヘキシル−１，３−ジメトキシプロパン、２−ｓｅｃ−ブチル−２−イソプロピル−１，３−ジメトキシプロパン及び２−シクロヘキシル−２−シクロヘキシルメチル−１，３−ジメトキシプロパンより選択される、請求項１４記載の触媒成分。
【請求項１７】
触媒成分を調製する方法であって、
（１）請求項７記載の球状担体又は請求項１０記載の固体組成物を提供する工程；及び
（２）該球状担体又は固体組成物を、不活性溶媒の存在下又は非存在下に、チタン化合物と接触させ反応させる工程であって、場合により、該反応の前、該反応の間及び／又は該反応の後のうちの１つ以上の段階において、少なくとも１つの内部電子供与体を添加する、工程
を含む、方法。
【請求項１８】
（１）下記：
（ａ）少なくとも１つの高分子分散液安定剤の存在下に、式ＭｇＸ２のハロゲン化マグネシウムを、３０〜１６０℃で、式Ｒ１ＯＨのアルコールと反応させて、ハロゲン化マグネシウム−アルコール付加物溶液を形成すること；及び
（ｂ）該ハロゲン化マグネシウム−アルコール付加物溶液を、３０〜１６０℃で、下記式（２）：
【化５】
0006397908.tif 000023
で表されるエポキシドと反応させて、固体組成物を形成すること
を含む方法により固体組成物を調製する工程であって、
式中、Ｘは、ハロゲンであり；Ｒ１は、Ｃ１−Ｃ１２直鎖状又は分岐鎖状アルキルであり；Ｒ２及びＲ３は、同一又は異なっており、独立に、水素、又は非置換若しくはハロゲン置換Ｃ１−Ｃ５直鎖状又は分岐鎖状アルキルであり、
前記高分子分散液安定剤が、ポリアクリラート、スチレン−マレイン酸無水物共重合体、ポリスチレンスルホン酸、ナフタレンスルホン酸−ホルムアルデヒド縮合物、縮合アルキルフェニルエーテル硫酸エステル、縮合アルキルフェノールポリオキシエチレンエーテルリン酸エステル、オキシアルキルアクリラート共重合体で改変したポリエチレンイミン、ポリ（１−ドデシル−４−ビニルピリジニウムブロミド）、ポリ（ビニルベンジルトリメチルアンモニウム塩）、ポリ（ビニルアルコール）、ポリアクリルアミド、エチレンオキシド−プロピレンオキシドブロック共重合体、ポリビニルピロリドン、ポリ（ビニルピロリドン−ｃｏ−酢酸ビニル）、ポリ（エチレングリコール）、アルキルフェニルポリオキシエチレンエーテル及びポリ（アルキルアクリル酸メチル）より選択される少なくとも１つであり、
該ハロゲン化マグネシウム１モルに対し、使用する該アルコールの量は、３〜３０モルの範囲内、使用する該式（２）で表されるエポキシドの量は、１〜１０モルの範囲内であり、該高分子分散液安定剤を、該ハロゲン化マグネシウムと該アルコールとの合計重量を基準にして、０．１〜１０重量％の量で用いる、工程；及び
（２）工程（１）からの該固体組成物を、不活性溶媒の存在下又は非存在下に、チタン化合物と接触させ反応させる工程であって、場合により、該反応の前、該反応の間及び／又は該反応の後のうちの１つ以上の段階において、少なくとも１つの内部電子供与体を添加する、工程
を含む、請求項１７記載の方法。
【請求項１９】
以下の特徴：
・前記ハロゲン化マグネシウム１モルに対し、使用する前記アルコールの量が、４〜２０モルの範囲内、使用する前記式（２）で表されるエポキシドの量が、２〜６モルの範囲内であり、前記高分子分散液安定剤を、前記ハロゲン化マグネシウムと前記アルコールとの合計重量を基準にして、０．２〜５重量％の量で用いる
・前記ハロゲン化マグネシウムが、マグネシウムジクロリド、マグネシウムジブロミド及びマグネシウムジヨージドより選択される少なくとも１つである
・前記アルコールが、メタノール、エタノール、プロパノール、イソプロパノール、ｎ−ブタノール、イソブタノール、ペンタノール、イソペンタノール、ｎ−ヘキサノール、ｎ−オクタノール及び２−エチルヘキサノールより選択される少なくとも１つである
・前記エポキシドが、エポキシエタン、エポキシプロパン、エポキシブタン、エポキシクロロプロパン、エポキシクロロブタン、エポキシブロモプロパン及びエポキシブロモブタンより選択される少なくとも１つである
・前記高分子分散液安定剤が、１０００超、或いは３０００超、或いは６０００〜２００００００の重量平均分子量を有する
・工程（ａ）及び（ｂ）の両方において、不活性分散媒を使用しない
のうちの少なくとも１つを有する、請求項１８記載の方法。
【請求項２０】
前記工程（２）を以下のようにして行う、請求項１８記載の方法：工程（１）からの前記固体組成物を、炭化水素溶媒の存在下に、アルコキシチタンと接触させ反応させ、得られた中間反応生成物を、四塩化チタン及び前記内部電子供与体化合物と接触させ反応させ、次いで得られた反応生成物を、炭化水素溶媒で洗浄し、ここで、該アルコキシチタンは、一般式Ｔｉ（ＯＲ４）４−ａＸａ（式中、Ｒ４は、Ｃ１−Ｃ１４脂肪族ヒドロカルビルであり、Ｘは、ハロゲンであり、ａは、０〜３の範囲の整数である）で表され、好ましくは、該アルコキシチタンは、テトラブトキシチタン、テトラエトキシチタン、トリブトキシチタンクロリド、ジブトキシチタンジクロリド、ブトキシチタントリクロリド、トリエトキシチタンクロリド、ジエトキシチタンジクロリド及びエトキシチタントリクロリドより選択される。
【請求項２１】
前記アルコキシチタンを、マグネシウム１モルに対し、０．０５〜１．５モル、或いは０．１〜１．２モルの量で用いる、請求項２０記載の方法。
【請求項２２】
（ｉ）請求項１３〜１６のいずれか１項記載のオレフィン重合用触媒成分；
（ｉｉ）少なくとも１つのアルキルアルミニウム化合物；及び
（ｉｉｉ）場合により、少なくとも１つの外部電子供与体
を含む、オレフィン重合用触媒。
【請求項２３】
オレフィン重合における、請求項２２記載のオレフィン重合用触媒の使用。
【請求項２４】
オレフィン（単数又は複数）を重合する方法であって、式ＣＨ２＝ＣＨＲ（式中、Ｒは、水素、Ｃ１−Ｃ６アルキル又はＣ６−Ｃ１２アリールである）のオレフィン及び場合によりコモノマーを、重合条件下において請求項２２記載の触媒と接触させて、オレフィン重合体を形成すること；及び、得られたオレフィン重合体を回収することを含む、方法。
【発明の詳細な説明】
【技術分野】
【０００１】
関連出願の参照
本願は、２０１３年１０月１８日に出願された中国特許出願第２０１３１０４９１３９３．６号、第２０１３１０４９１６４１．７号及び第２０１３１０４９１６４８．９号（これらは、それらの全体が、そしてあらゆる目的のために、参照により本明細書に援用される）の利益を主張する。
【０００２】
発明の分野
本発明は、オレフィン重合触媒用球状担体、触媒成分、触媒、及びそれらの調製方法に関する。
【背景技術】
【０００３】
オレフィン重合用触媒のほとんどは、ハロゲン化チタンを活性塩化マグネシウムに担持させることによって調製される。活性塩化マグネシウムを調製するのに用いられる一般的な方法は、無水ＭｇＣｌ２をアルコールと反応させて、一般式：ＭｇＣｌ２・ｍＲＯＨ・ｎＨ２Ｏの塩化マグネシウム−アルコール付加物を形成するものである。次いで、そのような付加物にハロゲン化チタンを担持させて、オレフィン重合用の固体触媒成分を得る。そのようなアルコール付加物は、噴霧乾燥法、噴霧冷却法、高圧押出法又は高速撹拌法といった、公知の方法により調製されうる。例えば、特許文献１〜１０を参照されたい。
【０００４】
オレフィン重合用触媒の調製に有用な他のマグネシウム含有複合担体もまた、当技術分野において公知である。例えば、特許文献１１は、オレフィン重合用触媒の担体として使用することができる、下記式：
【化１】
0006397908.tif 000002
（式中、Ｒ１は、Ｃ１−Ｃ１２直鎖状又は分岐鎖状アルキルであり；Ｒ２及びＲ３は、同一又は異なっており、独立に、水素、又は非置換若しくはハロゲン置換Ｃ１−Ｃ５直鎖状又は分岐鎖状アルキルであり；Ｘは、塩素又は臭素であり、Ｘのうち１つは、Ｃ１−Ｃ１４アルキル、Ｃ１−Ｃ１４アルコキシ、Ｃ６−Ｃ１４アリール又はＣ６−Ｃ１４アロキシであってよく；ｍは、０．１〜１．９の範囲内であり、ｎは、０．１〜１．９の範囲内であり、ｐ＋ｍ＋ｎ＝２である）
の構造を有する化合物を開示している。前記化合物は、以下のようにして調製される：不活性分散媒の存在下、ＭｇＸ２が、３０〜１６０℃で、一般式Ｒ１ＯＨのアルコールと反応してハロゲン化マグネシウム−アルコール付加物溶液を形成し；次いで、前記溶液が、３０〜１６０℃でオキシラン化合物と反応して、Ｘが塩素又は臭素であり、Ｒ１がＣ１−Ｃ１２直鎖状又は分岐鎖状アルキルである、担体として有用な前記マグネシウム化合物を形成する。特許文献１１はまた、前記特許出願において開示される、オレフィン重合触媒の担体として有用な前記化合物を用いることにより調製したオレフィン重合触媒も開示している。
【０００５】
オレフィン重合用の触媒成分の調製に使用しうるマグネシウム含有複合体又は球状担体及びそのようなマグネシウム含有複合体又は球状担体が簡単に、効率的に、また低コストで調製されうる方法に対する需要が、依然として存在する。高い活性及び高い立体配向能といった所望の特性を示す、オレフィン重合用の触媒成分に対する需要もまた、依然として存在する。
【先行技術文献】
【特許文献】
【０００６】
【特許文献１】米国特許第４４２１６７４号明細書
【特許文献２】米国特許第４４６９６４８号明細書
【特許文献３】国際出願公開第８７／０７６２０号
【特許文献４】国際出願公開第９３／１１１６６号
【特許文献５】米国特許第５１００８４９号明細書
【特許文献６】米国特許第６０２０２７９号明細書
【特許文献７】米国特許第４３９９０５４号明細書
【特許文献８】欧州特許第０３９５３８３号明細書
【特許文献９】米国特許第６１２７３０４号明細書
【特許文献１０】米国特許第６３２３１５２号明細書
【特許文献１１】中国特許出願公開第１０２０４０６８１号明細書
【発明の概要】
【発明が解決しようとする課題】
【０００７】
発明の概要
本発明の１つの目的は、オレフィン重合触媒の調製に有用な固体組成物（典型的には球状担体）を調製する方法を提供することにある。
【０００８】
本発明の更なる１つの目的は、前記方法により調製した固体組成物（典型的には球状担体）を提供することにある。
【０００９】
本発明のなお更なる１つの目的は、前記固体組成物を担体として用いることによって調製したオレフィン重合用触媒成分を提供することにある。
【００１０】
本発明のなお更なる１つの目的は、前記触媒成分を含むオレフィン重合用触媒を提供することにある。
【００１１】
本発明のなお更なる１つの目的は、オレフィン重合における前記触媒の使用を提供することにある。
【課題を解決するための手段】
【００１２】
いくつかの実施態様において、本発明は、オレフィン重合触媒の調製に有用な球状担体を調製する方法であって、少なくとも下記の成分：（ａ）ハロゲン化マグネシウム、（ｂ）活性水素を含有する有機化合物、及び（ｃ）エポキシドを、少なくとも１つの高分子分散液安定剤の存在下に反応させて、粒子状固体生成物を直接に沈殿させることを含む、方法を提供する。
【００１３】
いくつかの実施態様において、本発明は、前記方法により調製した球状担体を提供する。
【００１４】
いくつかの実施態様において、本発明は、オレフィン重合用の触媒成分の調製に有用な固体組成物を調製する方法であって、
（ａ）少なくとも１つの高分子分散液安定剤の存在下に、式ＭｇＸ２のハロゲン化マグネシウムを、３０〜１６０℃で、式Ｒ１ＯＨのアルコールと反応させて、ハロゲン化マグネシウム−アルコール付加物溶液を形成する工程；及び
（ｂ）前記ハロゲン化マグネシウム−アルコール付加物溶液を、３０〜１６０℃で、下記式（２）：
【化２】
0006397908.tif 000003
で表されるエポキシドと反応させて、前記固体組成物の粒子を直接に沈殿させる工程
を含み、
式中、Ｘは、ハロゲンであり；Ｒ１は、Ｃ１−Ｃ１２直鎖状又は分岐鎖状アルキルであり；Ｒ２及びＲ３は、同一又は異なっており、独立に、水素、又は非置換若しくはハロゲン置換Ｃ１−Ｃ５直鎖状又は分岐鎖状アルキルであり、
前記ハロゲン化マグネシウム１モルに対し、使用する前記アルコールの量は、３〜３０モルの範囲内であり、使用する前記式（２）で表されるエポキシドの量は、１〜１０モルの範囲内であり、そして、前記高分子分散液安定剤を、前記ハロゲン化マグネシウムと前記アルコールとの合計重量を基準にして、０．１〜１０重量％の量で用いる、
方法を提供する。
【００１５】
いくつかの実施態様において、本発明は、前記方法により調製した固体組成物を提供する。
【００１６】
いくつかの実施態様において、前記固体組成物は、下記式（１）で表されるマグネシウム化合物及び下記式（２）で表されるエポキシド：
【化３】
0006397908.tif 000004
（式中、Ｒ１は、Ｃ１−Ｃ１２直鎖状又は分岐鎖状アルキルであり；Ｒ２及びＲ３は、同一又は異なっており、独立に、水素、又は非置換若しくはハロゲン置換Ｃ１−Ｃ５直鎖状又は分岐鎖状アルキルであり；Ｘは、ハロゲンであり；ｍは、０．１〜１．９の範囲内であり、ｎは、０．１〜１．９の範囲内であり、ｍ＋ｎ＝２である）
を含み、
前記式（２）で表されるエポキシドの含有量は、前記式（１）で表されるマグネシウム化合物１モルあたり、０．０１〜０．８モルの範囲内である。
【００１７】
いくつかの実施態様において、本発明は、オレフィン重合用触媒成分であって、下記成分：
（１）本発明による球状担体又は固体組成物である、固体組成物；
（２）少なくとも１つのチタン化合物；及び
（３）場合により、少なくとも１つの内部電子供与体
の反応生成物を含む触媒成分を提供する。
【００１８】
いくつかの実施態様において、本発明は、触媒成分を調製する方法であって、
（１）本発明による球状担体／固体組成物を提供する工程；及び
（２）前記球状担体／固体組成物を、不活性溶媒の存在下又は非存在下に、チタン化合物と接触させ反応させる工程であって、場合により、前記反応の前、前記反応の間及び／又は前記反応の後のうち１つ以上の段階において、少なくとも１つの内部電子供与体を添加する、工程
を含む方法を提供する。
【００１９】
いくつかの実施態様において、本発明は、
（ｉ）本発明によるオレフィン重合用触媒成分；
（ｉｉ）少なくとも１つのアルキルアルミニウム化合物；及び
（ｉｉｉ）場合により、少なくとも１つの外部電子供与体
を含むオレフィン重合用触媒を提供する。
【００２０】
いくつかの実施態様において、本発明は、オレフィン重合反応におけるオレフィン重合用触媒の使用を提供する。
【発明の効果】
【００２１】
これらの技術的解決策により、本発明は、
（１）固体組成物又は球状担体の調製において、粒子形態が良好で、粒子径分布の狭い固体粒子を、不活性分散媒を添加することなく得ることができ、このことが、反応器の単位容積の固体組成物又は球状担体の生産量を向上させる；
（２）固体組成物又は球状担体の調製に用いる高分子分散液安定剤は、従来技術で用いられる不活性分散媒に比して、容易に回収することができ、このことが、回収に関連する費用を減少させる；
（３）本発明によるオレフィン重合用触媒をオレフィン重合（特にプロピレンの重合又は共重合）に用いると、得られる重合体は、比較的高いアイソタクティシティーを有する；
（４）本発明によるオレフィン重合用触媒は、高い活性を示す
という効果を達成する。
【００２２】
本発明のこれら及びその他の特徴及び効果は、以下の説明により詳細に明らかになる。
【００２３】
図面は、本発明を更に説明するために提供されるものであり、明細書の一部を構成する。図面及び以下の説明は共に、本発明を説明するものであるが、本発明を限定しない。
【図面の簡単な説明】
【００２４】
【図１】図１は、実施例１で調製した球状担体の１Ｈ−ＮＭＲスペクトルを示す。
【図２】図２は、実施例２で調製した球状担体の１Ｈ−ＮＭＲスペクトルを示す。
【図３】図３は、実施例１３で調製した球状担体の１Ｈ−ＮＭＲスペクトルを示す。
【図４】図４は、実施例１６で調製した球状担体の１Ｈ−ＮＭＲスペクトルを示す。
【図５】図５は、実施例１で調製した球状担体の光学顕微鏡写真を示す。
【図６】図６は、比較例３で調製した塊状担体の光学顕微鏡写真を示す。
【発明を実施するための形態】
【００２５】
好ましい実施態様の詳細な説明
本明細書で使用する用語「球状担体」は、担体が球に類似した粒子形状であることを意味するが、担体が完全な球の形状であることは必ずしも要しない。
【００２６】
本明細書で使用する用語「担体」は、オレフィン重合のための活性を有さない物質を意味する。即ち、担体は、チタン化合物のような、オレフィンの重合を触媒しうる活性成分を含まない。
【００２７】
本明細書で使用する表現「固体生成物を直接に沈殿させる」は、次の意味を有する。
（１）前記固体生成物を、化学反応を通じて沈殿させる。即ち、調製において、前記固体生成物を、元の系から化学反応を通じて直接に沈殿させ、反応物から固体粒子を沈殿させるために、溶媒を蒸発させたり、系の温度を変える（噴霧乾燥、系の温度を下げるなど）といった、他の手段の使用を必要としない；
（２）調製において、良好な粒子形態を有する不活性担体物質（例えば、ＳｉＯ２、金属酸化物等）を導入する必要なしに、前記固体生成物の形態（典型的には球状の形態）の獲得を達成することができる。
【００２８】
第１の局面において、本発明は、オレフィン重合触媒成分の調製に有用であり、典型的には球状の形態である固体組成物を調製する方法であって、少なくとも下記の成分：（ａ）ハロゲン化マグネシウム、（ｂ）活性水素を含有する有機化合物、及び（ｃ）エポキシドを、少なくとも１つの高分子分散液安定剤の存在下に反応させて、固体生成物を直接に沈殿させることを含む、方法を提供する。
【００２９】
好ましい実施態様において、本発明による固体組成物を調製する方法は、
（１）前記ハロゲン化マグネシウムを、前記活性水素を含有する有機化合物と、前記少なくとも１つの高分子分散液安定剤の存在下に反応させて、複合体溶液を形成すること；及び
（２）前記複合体溶液を、前記エポキシドと反応させて、固体粒子を直接に沈殿させること
を含む。
【００３０】
工程（１）において、使用する前記活性水素を含有する有機化合物の量は、前記ハロゲン化マグネシウム１モルに対し、３〜３０モル、好ましくは４〜２０モルの範囲内であってよい。
【００３１】
本発明によれば、使用する前記高分子分散液安定剤の量は、前記ハロゲン化マグネシウムと前記活性水素を含有する有機化合物との合計重量を基準にして、０．１〜１０重量％、好ましくは０．２〜５重量％の範囲内であってよい。
【００３２】
工程（１）の反応条件は、３０〜１６０℃、好ましくは４０〜１２０℃の反応温度、及び０．１〜５時間、好ましくは０．５〜２時間の反応時間を含んでいてよい。工程（１）の反応は、従来の反応器又は容器内で行ってよい。好ましくは、工程（１）の反応は、密閉容器、例えば反応がま中で行う。
【００３３】
本発明による方法において用いる前記ハロゲン化マグネシウムは、一般式ＭｇＸ２（式中、Ｘは、ハロゲン、好ましくは臭素、塩素又はヨウ素である）のものである。より好ましくは、前記ハロゲン化マグネシウムは、マグネシウムジクロリド、マグネシウムジブロミド及びマグネシウムジヨージドより選択される少なくとも１つであり、最も好ましくはマグネシウムジクロリドである。
【００３４】
本発明による方法において用いる前記活性水素を含有する有機化合物は、好ましくは、式Ｒ１ＯＨ（式中、Ｒ１は、好ましくはＣ１−Ｃ８直鎖状又は分岐鎖状アルキルであり、より好ましくは、エチル、プロピル、ブチル又はペンチルといった、Ｃ２−Ｃ５直鎖状又は分岐鎖状アルキルである）のアルコールである。特に、前記アルコールは、例えば、メタノール、エタノール、プロパノール、イソプロパノール、ｎ−ブタノール、イソブタノール、ペンタノール、イソペンタノール、ｎ−ヘキサノール、ｎ−オクタノール及び２−エチルヘキサノールより選択される少なくとも１つであってよい。
【００３５】
本発明によれば、前記高分子分散液安定剤の分子量に関し、特に限定はない。しかし、前記高分子分散液安定剤が１０００超、より好ましくは３０００超、更に好ましくは６０００〜２００００００の重量平均分子量を有することが好ましい。特に、前記高分子分散液安定剤は、ポリアクリラート、スチレン−マレイン酸無水物共重合体、ポリスチレンスルホナート、ナフタレンスルホン酸−ホルムアルデヒド縮合生成物、縮合アルキルフェニルエーテル硫酸エステル、縮合アルキルフェノールポリオキシエチレンエーテルリン酸エステル、オキシアルキルアクリラート共重合体で改変したポリエチレンイミン、ポリ（１−ドデシル−４−ビニルピリジニウムブロミド）、ポリ（ビニルベンジルトリメチルアンモニウム塩）、ポリ（ビニルアルコール）、ポリアクリルアミド、エチレンオキシド−プロピレンオキシドブロック共重合体、ポリビニルピロリドン（ＰＶＰ）、ポリ（ビニルピロリドン−ｃｏ−酢酸ビニル）、ポリ（エチレングリコール）（ＰＥＧ）、アルキルフェニルポリオキシエチレンエーテル及びポリ（アルキルアクリル酸メチル）より選択される少なくとも１つ、好ましくは、ポリビニルピロリドン、ポリ（ビニルピロリドン−ｃｏ−酢酸ビニル）及びポリ（エチレングリコール）の少なくとも１つであってよい。
【００３６】
本発明によれば、前記ハロゲン化マグネシウム、前記活性水素を含有する有機化合物及び前記高分子分散液安定剤は、少量の水を含む形態で、前記ハロゲン化マグネシウム−アルコール付加物溶液の形成に関与してもよい。いわゆる「少量の水」は、工業的生産、保管又は運搬の間に不可避的に導入されるものであり、意図的に添加されるものではない水を意味する。
【００３７】
工程（１）において、前記ハロゲン化マグネシウム、前記活性水素を含有する有機化合物及び前記高分子分散液安定剤は、いかなる添加順序で添加してもよい。
【００３８】
本発明による方法において、使用する前記エポキシドの量は、前記ハロゲン化マグネシウム１モルに対し、１〜１０モル、好ましくは２〜６モルの範囲内であってよい。
【００３９】
工程（２）の反応条件は、３０〜１６０℃、好ましくは４０〜１２０℃の反応温度及び０．１〜５時間、好ましくは０．２〜１時間の反応時間を含んでいてよい。
【００４０】
本発明による方法において用いる前記エポキシドは、好ましくは、下記式（２）：
【化４】
0006397908.tif 000005
（式中、Ｒ２及びＲ３は、同一又は異なっており、各々独立に、水素、又は非置換若しくはハロゲン置換Ｃ１−Ｃ５直鎖状又は分岐鎖状アルキルであり、より好ましくは、水素、又は非置換若しくはハロゲン置換Ｃ１−Ｃ３直鎖状又は分岐鎖状アルキルであり、更に好ましくは、水素、メチル、エチル、プロピル、クロロメチル、クロロエチル、クロロプロピル、ブロモメチル、ブロモエチル又はブロモプロピルである）
で表される化合物である。特に、前記エポキシドは、エポキシエタン、エポキシプロパン、エポキシブタン、エポキシクロロプロパン、エポキシクロロブタン、エポキシブロモプロパン及びエポキシブロモブタンより選択される少なくとも１つであってよい。
【００４１】
本発明による方法においては、工程（１）及び／又は工程（２）にて場合により不活性分散媒を用いる。前記不活性分散媒は、当技術分野において一般的に用いられるものである。例えば、前記不活性分散媒は、液状脂肪族、芳香族又は脂環式炭化水素及びシリコーン油より選択される少なくとも１つであってよい。特に、前記不活性分散媒は、炭素鎖長が６炭素超である液状の直鎖状又は分岐鎖状アルカン、芳香族炭化水素（例えばトルエン）、灯油、パラフィン油、ワセリン油、ホワイト油及びメチルシリコーン油の少なくとも１つであってよい。工程（１）及び／又は工程（２）にて不活性分散媒を用いる場合、前記不活性分散媒と前記活性水素を含有する有機化合物との体積比は、１：０．２〜１：２０、好ましくは１：０．５〜１：１０の範囲内であってよい。好ましい実施態様では、工程（１）及び（２）の両方で不活性分散媒を使用しない。
【００４２】
本発明による方法においては、少なくとも前記成分（ａ）、前記成分（ｂ）及び前記成分（ｃ）を含む原料の反応の過程において、前記成分（ａ）、前記成分（ｂ）及び前記成分（ｃ）に加え、電子供与体のような、従来の添加剤成分を導入してもよい。前記電子供与体は、エーテル、エステル、ケトン、アルデヒド、アミン、アミド、アルコキシシラン等、好ましくはエーテル、エステル及びアルコキシシランの少なくとも１つといった、当技術分野において従来用いられる電子供与化合物であってよい。
【００４３】
本発明による方法においては、少なくとも前記成分（ａ）、前記成分（ｂ）及び前記成分（ｃ）を含む原料の反応の過程において、四塩化チタンを導入しないことが好ましい。
【００４４】
いくつかの好ましい実施態様において、固体組成物を調製する方法は、
（１）少なくとも１つの高分子分散液安定剤の存在下に、式ＭｇＸ２の前記ハロゲン化マグネシウムを、３０〜１６０℃で、式Ｒ１ＯＨの前記アルコールと反応させて、ハロゲン化マグネシウム−アルコール付加物溶液を形成する工程；及び
（２）前記ハロゲン化マグネシウム−アルコール付加物溶液を、３０〜１６０℃で、前記式（２）で表されるエポキシドと反応させて、固体組成物の粒子を直接に沈殿させる工程
を含み、
式中、Ｘは、ハロゲンであり；Ｒ１は、Ｃ１−Ｃ１２直鎖状又は分岐鎖状アルキルであり、
前記ハロゲン化マグネシウム１モルに対し、使用する前記アルコールの量は、３〜３０モルの範囲内であり、使用する前記式（２）で表されるエポキシドの量は、１〜１０モルの範囲内であり、そして、前記高分子分散液安定剤を、前記ハロゲン化マグネシウムと前記アルコールとの合計重量を基準にして、０．１〜１０重量％の量で用いる。好ましくは、前記ハロゲン化マグネシウム１モルに対し、使用する前記アルコールの量が、４〜２０モルの範囲内であり、使用する前記式（２）で表されるエポキシドの量が、２〜６モルの範囲内であり、前記高分子分散液安定剤を、前記ハロゲン化マグネシウムと前記アルコールとの合計重量を基準にして、０．２〜５重量％の量で用いる。
【００４５】
これらの好ましい実施態様において、工程（１）の反応時間は、０．１〜５時間、好ましくは０．５〜２時間の範囲内であってよく、工程（２）の反応時間は、０．１〜５時間、好ましくは０．２〜１時間の範囲内であってよい。
【００４６】
いくつかの具体的な実施態様において、固体組成物を調製する方法は、
（１）密閉容器中、少なくとも１つの高分子分散液安定剤の存在下に、式ＭｇＸ２の前記ハロゲン化マグネシウムを、３０〜１６０℃、好ましくは４０〜１２０℃で、式Ｒ１ＯＨの前記アルコールと０．１〜５時間、好ましくは０．５〜２時間反応させて、ハロゲン化マグネシウム−アルコール付加物溶液、即ち前記複合体溶液を形成する工程；
（２）前記ハロゲン化マグネシウム−アルコール付加物溶液を、３０〜１６０℃、好ましくは４０〜１２０℃で、前記式（２）で表されるエポキシドと０．１〜５時間、好ましくは０．２〜１時間反応させて、固体粒子を直接に沈殿させる工程；及び
（３）固−液分離技術を通じて前記固体粒子を回収し、固体組成物生成物を得る工程
を含む。
【００４７】
他の具体的な実施態様において、固体組成物を調製する方法は、
（１）密閉容器中、前記ハロゲン化マグネシウム、前記アルコール及び前記少なくとも１つの高分子分散液安定剤の混合物を、撹拌しつつ、３０〜１６０℃、好ましくは４０〜１２０℃の温度まで加熱し、混合物を０．１〜５時間、好ましくは０．５〜２時間反応させて、ハロゲン化マグネシウム−アルコール付加物溶液を形成する工程であって、使用する前記アルコールの量は、前記ハロゲン化マグネシウム１モルに対し、３〜３０モル、好ましくは４〜２５モルの範囲内であり、また、使用する前記高分子分散液安定剤の量は、前記ハロゲン化マグネシウムと前記アルコールとの合計重量を基準にして、０．１〜１０重量％、好ましくは０．２〜５重量％である、工程；
（２）前記式（２）で表されるエポキシドを、前記ハロゲン化マグネシウム−アルコール付加物溶液に撹拌しつつ添加し、混合物を３０〜１６０℃、好ましくは４０〜１２０℃で０．１〜５時間、好ましくは０．２〜１時間、より好ましくは０．３〜１時間反応させて、固体粒子を直接に沈殿させる工程であって、使用する前記エポキシドの量は、前記ハロゲン化マグネシウム１モルに対し、１〜１０モル、好ましくは２〜６モルの範囲内である、工程；及び
（３）固−液分離技術を通じて前記固体粒子を回収し、固体組成物生成物を得る工程
を含む。
【００４８】
本発明による方法において、前記固体粒子の回収は、当技術分野において公知の従来の固−液分離技術、例えば濾過、デカンテーション又は遠心分離により達成しうる。加えて、工程（３）は、得られた固体組成物粒子を不活性炭化水素溶媒で洗浄し、乾燥させることを更に含んでいてよい。前記不活性炭化水素溶媒は、好ましくは、炭素鎖長が４炭素超である液体アルカン、又は芳香族炭化水素、例えばヘキサン、ヘプタン、オクタン、デカン、トルエン等である。
【００４９】
第２の局面において、本発明は、前記方法により調製した固体組成物を提供する。前記固体組成物は、典型的には球状の形態であり、オレフィン重合用触媒成分の調製において、担体として使用することができる。
【００５０】
いくつかの実施態様において、前記固体組成物は、下記式（１）で表されるマグネシウム化合物及び下記式（２）で表されるエポキシド：
【化５】
0006397908.tif 000006
（式中、Ｒ１は、Ｃ１−Ｃ１２直鎖状又は分岐鎖状アルキルであり、好ましくはＣ１−Ｃ８直鎖状又は分岐鎖状アルキルであり、より好ましくは、エチル、プロピル、ブチル又はペンチルといった、Ｃ２−Ｃ５直鎖状又は分岐鎖状アルキルであり；Ｒ２及びＲ３は、同一又は異なっており、独立に、水素、又は非置換若しくはハロゲン置換Ｃ１−Ｃ５直鎖状又は分岐鎖状アルキルであり、好ましくは、水素、又は非置換若しくはハロゲン置換Ｃ１−Ｃ３直鎖状又は分岐鎖状アルキルであり、より好ましくは、水素、メチル、エチル、プロピル、クロロメチル、クロロエチル、クロロプロピル、ブロモメチル、ブロモエチル又はブロモプロピルであり；Ｘは、ハロゲンであり、好ましくは臭素、塩素又はヨウ素であり、より好ましくは塩素であり；ｍは、０．１〜１．９、好ましくは０．５〜１．５の範囲内であり、ｎは、０．１〜１．９、好ましくは０．５〜１．５の範囲内であり、ｍ＋ｎ＝２であり、最も好ましくは、ｍが１であり、ｎが１である）
を含み、
前記式（２）で表されるエポキシドの含有量は、前記式（１）で表されるマグネシウム化合物１モルあたり、０．０１〜０．８モル、好ましくは０．０２〜０．５モル、より好ましくは０．０２〜０．３モルの範囲内である。
【００５１】
前記式（２）で表されるエポキシドは、先に記載したとおりである。
【００５２】
いくつかの実施態様において、前記固体組成物は、前記式（１）で表されるマグネシウム化合物及び前記式（２）で表されるエポキシドから本質的になり、場合により、痕跡量の前記高分子分散液安定剤を含む。
【００５３】
前記固体組成物は、好ましくは球形粒子の形態で存在し、好ましくは平均粒子径（Ｄ５０）３０〜１２５μm、より好ましくは４０〜８５μmを有する。前記固体組成物は、好ましくは、粒子径分布値（ＳＰＡＮ＝（Ｄ９０−Ｄ１０）／Ｄ５０）０．６〜２．５、より好ましくは０．６〜０．８５を有する。前記固体組成物の平均粒子径及び粒子径分布値は、Masters Sizer Model 2000（Malvern Instruments Co., Ltd.製）にて測定しうる。
【００５４】
第３の局面において、本発明は、オレフィン重合用触媒成分であって、下記成分：
（１）本発明による前記固体組成物；
（２）少なくとも１つのチタン化合物；及び
（３）場合により、少なくとも１つの内部電子供与体
の反応生成物を含む、触媒成分を提供する。
【００５５】
いくつかの実施態様において、本発明による触媒成分は、前記固体組成物が、下記式（１）で表されるマグネシウム化合物及び下記式（２）で表されるエポキシド：
【化６】
0006397908.tif 000007
（式中、Ｒ１は、Ｃ１−Ｃ１２直鎖状又は分岐鎖状アルキルであり、好ましくはＣ１−Ｃ８直鎖状又は分岐鎖状アルキルであり、より好ましくは、エチル、プロピル、ブチル又はペンチルといった、Ｃ２−Ｃ５直鎖状又は分岐鎖状アルキルであり；Ｒ２及びＲ３は、同一又は異なっており、独立に、水素、又は非置換若しくはハロゲン置換Ｃ１−Ｃ５直鎖状又は分岐鎖状アルキルであり、好ましくは、水素、又は非置換若しくはハロゲン置換Ｃ１−Ｃ３直鎖状又は分岐鎖状アルキルであり、より好ましくは、水素、メチル、エチル、プロピル、クロロメチル、クロロエチル、クロロプロピル、ブロモメチル、ブロモエチル又はブロモプロピルであり；Ｘは、ハロゲンであり、好ましくは臭素、塩素又はヨウ素であり、より好ましくは塩素であり；ｍは、０．１〜１．９、好ましくは０．５〜１．５の範囲内であり、ｎは、０．１〜１．９、好ましくは０．５〜１．５の範囲内であり、ｍ＋ｎ＝２であり、最も好ましくは、ｍが１であり、ｎが１である）
を含み、
前記式（２）で表されるエポキシドの含有量は、前記式（１）で表されるマグネシウム化合物１モルあたり、０．０１〜０．８モル、好ましくは０．０２〜０．５モル、より好ましくは０．０２〜０．３モルの範囲内である
ことを特徴とするものである。
【００５６】
好ましくは、前記式（２）で表されるエポキシドは、エポキシエタン、エポキシプロパン、エポキシブタン、エポキシクロロプロパン、エポキシクロロブタン、エポキシブロモプロパン及びエポキシブロモブタンの少なくとも１つである。
【００５７】
いくつかの実施態様においては、前記触媒成分を形成する反応において、前記固体組成物中の前記式（１）で表されるマグネシウム化合物１モルに対し、前記チタン化合物を、５〜２００モル、好ましくは１０〜１００モルの量で用い；前記内部電子供与体を、０〜０．５モル、好ましくは０．０８〜０．４モルの量で用いる。
【００５８】
前記チタン化合物は、当技術分野において一般的に用いられるいかなるチタン化合物であってもよい。例えば、前記チタン化合物は、式Ｔｉ（ＯＲ４）４−ａＸａで表されるものより選択されてよい（式中、Ｒ４は、Ｃ１−Ｃ１４脂肪族ヒドロカルビル基であってよく、好ましくは、メチル、エチル、プロピル、ブチル、ペンチル、ヘキシル、ヘプチル等といったＣ１−Ｃ８アルキルであってよく、Ｘは、Ｆ、Ｃｌ、Ｂｒ、Ｉ又はそれらの組み合わせといったハロゲンであってよく、ａは、１〜４の範囲の整数である）。好ましくは、前記チタン化合物は、四塩化チタン、四臭化チタン、四ヨウ化チタン、テトラブトキシチタン、テトラエトキシチタン、トリブトキシチタンクロリド、ジブトキシチタンジクロリド、ブトキシチタントリクロリド、トリエトキシチタンクロリド、ジエトキシチタンジクロリド及びエトキシチタントリクロリドより選択される。
【００５９】
前記内部電子供与体は、当技術分野において一般的に用いられるいかなる内部電子供与体化合物であってもよい。例えば、前記内部電子供与体は、エステル、エーテル、ケトン、アミン及びシランより選択されるものであってよい。好ましくは、前記内部電子供与体は、脂肪族及び芳香族一塩基及び多塩基カルボン酸のエステル、ジオールのエステル及びジエーテルより選択される。
【００６０】
好ましくは、前記脂肪族及び芳香族一塩基及び多塩基カルボン酸のエステルは、安息香酸エステル、フタル酸エステル、マロン酸エステル、コハク酸エステル、グルタル酸エステル、アジピン酸エステル、セバシン酸エステル、マレイン酸エステル、ナフタレンジカルボン酸エステル、トリメリット酸エステル、ベンゼン−１，２，３−トリカルボン酸エステル及びピロメリット酸エステルより選択される。より好ましくは、前記脂肪族及び芳香族一塩基及び多塩基カルボン酸のエステルは、安息香酸エチル、フタル酸ジエチル、フタル酸ジイソブチル、フタル酸ジ−ｎ−ブチル、フタル酸ジイソオクチル、フタル酸ジ−ｎ−オクチル、マロン酸ジエチル、マロン酸ジブチル、２，３−ジイソプロピルコハク酸ジエチル、２，３−ジイソプロピルコハク酸ジイソブチル、２，３−ジイソプロピルコハク酸ジ−ｎ−ブチル、２，３−ジ−イソプロピルコハク酸ジメチル、２，２−ジメチルコハク酸ジイソブチル、２−エチル−２−メチルコハク酸ジイソブチル、２−エチル−２−メチルコハク酸ジエチル、アジピン酸ジエチル、アジピン酸ジブチル、セバシン酸ジエチル、セバシン酸ジブチル、マレイン酸ジエチル、マレイン酸ジ−ｎ−ブチル、ナフタレンジカルボン酸ジエチル、ナフタレンジカルボン酸ジブチル、トリメリット酸トリエチル、トリメリット酸トリブチル、ベンゼン−１，２，３−トリカルボン酸トリエチル、ベンゼン−１，２，３−トリカルボン酸トリブチル、ピロメリット酸テトラエチル及びピロメリット酸テトラブチルより選択される。
【００６１】
好ましくは、前記ジオールのエステルは、下記式（ＩＶ）：
【化７】
0006397908.tif 000008
（式中、ＲＩ−ＲＶＩは、同一又は異なっており、独立に、水素、Ｃ１−Ｃ１０直鎖状又は分岐鎖状アルキル、Ｃ３−Ｃ１０シクロアルキル、Ｃ６−Ｃ１０アリール、Ｃ７−Ｃ１０アルカリール及びＣ７−Ｃ１０アラルキルより選択され；ＲＩ−ＲＶＩのうち２個以上の基は、連結して１個以上の環構造を形成してもよく；ＲＶＩＩ及びＲＶＩＩＩは、同一又は異なっており、独立に、Ｃ１−Ｃ１０直鎖状又は分岐鎖状アルキル、Ｃ３−Ｃ２０シクロアルキル、Ｃ６−Ｃ２０アリール、Ｃ７−Ｃ２０アルカリール及びＣ７−Ｃ２０アラルキルより選択され、前記アリール、アルカリール又はアラルキルにおけるフェニル環上の水素原子（単数又は複数）は、場合によりハロゲン原子（単数又は複数）で置換されている）
で表されるものより選択される。
【００６２】
前記式（ＩＶ）においては、ＲＩ、ＲＩＩ、ＲＶ及びＲＶＩが同時には水素でありはしないことが好ましく、ＲＩ、ＲＩＩ、ＲＶ及びＲＶＩのうち少なくとも１個が水素であることがより好ましく、ＲＩとＲＩＩのうち一方が水素であり、他方がメチル、エチル、プロピル、イソプロピル、ブチル、tert−ブチル、フェニル又はハロフェニルであり、かつ、ＲＶとＲＶＩのうち一方が水素であり、他方がメチル、エチル、プロピル、イソプロピル、ブチル、tert−ブチル、フェニル又はハロフェニルであることが更により好ましい。
【００６３】
好ましくは、前記ジオールのエステルは、１，３−プロピレングリコールジベンゾアート、２−メチル−１，３−プロピレングリコールジベンゾアート、２−エチル−１，３−プロピレングリコールジベンゾアート、２，２−ジメチル−１，３−プロピレングリコールジベンゾアート、（Ｒ）−１−フェニル−１，３−プロピレングリコールジベンゾアート、１，３−ジフェニル−１，３−プロピレングリコールジベンゾアート、１，３−ジフェニル−１，３−プロピレングリコールジプロピオナート、２−メチル−１，３−ジフェニル−１，３−プロピレングリコールジプロピオナート、２−メチル−１，３−ジフェニル−１，３−プロピレングリコールジアセタート、２，２−ジメチル−１，３−ジフェニル−１，３−プロピレングリコールジベンゾアート、２，２−ジメチル−１，３−ジフェニル−１，３−プロピレングリコールジプロピオナート、１，３−ジ−tert−ブチル−２−エチル−１，３−プロピレングリコールジベンゾアート、１，３−ジフェニル−１，３−プロピレングリコールジアセタート、１，３−ジイソプロピル−１，３−プロピレングリコールジ−４−ブチルベンゾアート、２−アミノ−１−フェニル−１，３−プロピレングリコールジベンゾアート、２−メチル−１−フェニル−１，３−ブチレングリコールジベンゾアート、フェニル−２−メチル−１，３−ブチレングリコールジピバラート、３−ブチル−２，４−ペンチレングリコールジベンゾアート、３，３−ジメチル−２，４−ペンチレングリコールジベンゾアート、（２Ｓ，４Ｓ）−（＋）−２，４−ペンチレングリコールジベンゾアート、（２Ｒ，４Ｒ）−（＋）−２，４−ペンチレングリコールジベンゾアート、２，４−ペンチレングリコールジ−ｐ−クロロベンゾアート、２，４−ペンチレングリコールジ−ｍ−クロロベンゾアート、２，４−ペンチレングリコールジ−ｐ−ブロモベンゾアート、２，４−ペンチレングリコールジ−ｏ−ブロモベンゾアート、２，４−ペンチレングリコールジ−ｐ−メチルベンゾアート、２，４−ペンチレングリコールジ−ｐ−tert−ブチルベンゾアート、２，４−ペンチレングリコールジ−ｐ−ブチルベンゾアート、２−メチル−１，３−ペンチレングリコールジ−ｐ−クロロベンゾアート、２−メチル−１，３−ペンチレングリコールジ−ｐ−メチルベンゾアート、２−ブチル−１，３−ペンチレングリコールジ−ｐ−メチルベンゾアート、２−メチル−１，３−ペンチレングリコールジ−ｐ−tert−ブチルベンゾアート、２−メチル−１，３−ペンチレングリコールピバラート、２−メチル−１，３−ペンチレングリコールモノベンゾアートモノシンナマート、２，２−ジメチル−１，３−ペンチレングリコールジベンゾアート、２，２−ジメチル−１，３−ペンチレングリコールモノベンゾアートモノシンナマート、２−エチル−１，３−ペンチレングリコールジベンゾアート、２−ブチル−１，３−ペンチレングリコールジベンゾアート、２−アリル−１，３−ペンチレングリコールジベンゾアート、２−メチル−１，３−ペンチレングリコールジベンゾアート、２−エチル−１，３−ペンチレングリコールジベンゾアート、２−プロピル−１，３−ペンチレングリコールジベンゾアート、２−ブチル−１，３−ペンチレングリコールジベンゾアート、２，２−ジメチル−１，３−ペンチレングリコールジベンゾアート、１，３−ペンチレングリコールジ−ｐ−クロロベンゾアート、１，３−ペンチレングリコールジ−ｍ−クロロベンゾアート、１，３−ペンチレングリコールジ−ｐ−ブロモベンゾアート、１，３−ペンチレングリコールジ−ｏ−ブロモベンゾアート、１，３−ペンチレングリコールジ−ｐ−メチルベンゾアート、１，３−ペンチレングリコールジ−ｐ−tert−ブチルベンゾアート、１，３−ペンチレングリコールジ−ｐ−ブチルベンゾアート、１，３−ペンチレングリコールモノベンゾアートモノシンナマート、１，３−ペンチレングリコールジシンナマート、１，３−ペンチレングリコールジプロピオナート、２−メチル−１，３−ペンチレングリコールモノベンゾアートモノシンナマート、２，２−ジメチル−１，３−ペンチレングリコールジベンゾアート、２，２−ジメチル−１，３−ペンチレングリコールモノベンゾアートモノシンナマート、２−エチル−１，３−ペンチレングリコールジベンゾアート、２−ブチル−１，３−ペンチレングリコールジベンゾアート、２−アリル−１，３−ペンチレングリコールジベンゾアート、２−メチル−１，３−ペンチレングリコールモノベンゾアートモノシンナマート、２，２，４−トリメチル−１，３−ペンチレングリコールジイソプロピルホルマート、１−トリフルオロメチル−３−メチル−２，４−ペンチレングリコールジベンゾアート、２，４−ペンチレングリコールジ−ｐ−フルオロメチルベンゾアート、２，４−ペンチレングリコールジ−２−フランカルボキシラート、２−メチル−６−エン−２，４−ヘプチレングリコールジベンゾアート、３−メチル−６−エン−２，４−ヘプチレングリコールジベンゾアート、４−メチル−６−エン−２，４−ヘプチレングリコールジベンゾアート、５−メチル−６−エン−２，４−ヘプチレングリコールジベンゾアート、６−メチル−６−エン−２，４−ヘプチレングリコールジベンゾアート、３−エチル−６−エン−２，４−ヘプチレングリコールジベンゾアート、４−エチル−６−エン−２，４−ヘプチレングリコールジベンゾアート、５−エチル−６−エン−２，４−ヘプチレングリコールジベンゾアート、６−エチル−６−エン−２，４−ヘプチレングリコールジベンゾアート、３−プロピル−６−エン−２，４−ヘプチレングリコールジベンゾアート、４−プロピル−６−エン−２，４−ヘプチレングリコールジベンゾアート、５−プロピル−６−エン−２，４−ヘプチレングリコールジベンゾアート、６−プロピル−６−エン−２，４−ヘプチレングリコールジベンゾアート、３−ブチル−６−エン−２，４−ヘプチレングリコールジベンゾアート、４−ブチル−６−エン−２，４−ヘプチレングリコールジベンゾアート、５−ブチル−６−エン−２，４−ヘプチレングリコールジベンゾアート、６−ブチル−６−エン−２，４−ヘプチレングリコールジベンゾアート、３，５−ジメチル−６−エン−２，４−ヘプチレングリコールジベンゾアート、３，５−ジエチル−６−エン−２，４−ヘプチレングリコールジベンゾアート、３，５−ジプロピル−６−エン−２，４−ヘプチレングリ��ールジベンゾアート、３，５−ジブチル−６−エン−２，４−ヘプチレングリコールジベンゾアート、３，３−ジメチル−６−エン−２，４−ヘプチレングリコールジベンゾアート、３，３−ジエチル−６−エン−２，４−ヘプチレングリコールジベンゾアート、３，３−ジプロピル−６−エン−２，４−ヘプチレングリコールジベンゾアート、３，３−ジブチル−６−エン−２，４−ヘプチレングリコールジベンゾアート、３−エチル−３，５−ヘプチレングリコールジベンゾアート、４−エチル−３，５−ヘプチレングリコールジベンゾアート、５−エチル−３，５−ヘプチレングリコールジベンゾアート、３−プロピル−３，５−ヘプチレングリコールジベンゾアート、４−プロピル−３，５−ヘプチレングリコールジベンゾアート、３−ブチル−３，５−ヘプチレングリコールジベンゾアート、２，３−ジメチル−３，５−ヘプチレングリコールジベンゾアート、２，４−ジメチル−３，５−ヘプチレングリコールジベンゾアート、２，５−ジメチル−３，５−ヘプチレングリコールジベンゾアート、２，６−ジメチル−３，５−ヘプチレングリコールジベンゾアート、３，３−ジメチル−３，５−ヘプチレングリコールジベンゾアート、４，４−ジメチル−３，５−ヘプチレングリコールジベンゾアート、４，５−ジメチル−３，５−ヘプチレングリコールジベンゾアート、４，６−ジメチル−３，５−ヘプチレングリコールジベンゾアート、４，４−ジメチル−３，５−ヘプチレングリコールジベンゾアート、６，６−ジメチル−３，５−ヘプチレングリコールジベンゾアート、３−エチル−２−メチル−３，５−ヘプチレングリコールジベンゾアート、４−エチル−２−メチル−３，５−ヘプチレングリコールジベンゾアート、５−エチル−２−メチル−３，５−ヘプチレングリコールジベンゾアート、３−エチル−３−メチル−３，５−ヘプチレングリコールジベンゾアート、４−エチル−３−メチル−３，５−ヘプチレングリコールジベンゾアート、５−エチル−３−メチル−３，５−ヘプチレングリコールジベンゾアート、３−エチル−４−メチル−３，５−ヘプチレングリコールジベンゾアート、４−エチル−４−メチル−３，５−ヘプチレングリコールジベンゾアート、９，９−ビス（ベンゾイルオキシメチル）フルオレン、９，９−ビス（（ｍ−メトキシベンゾイルオキシ）メチル）フルオレン、９，９−ビス（（ｍ−クロロベンゾイルオキシ）メチル）フルオレン、９，９−ビス（（ｐ−クロロベンゾイルオキシ）メチル）フルオレン、９，９−ビス（シンナミルオキシメチル）フルオレン、９−（ベンゾイルオキシメチル）−９−（プロピオニルオキシメチル）フルオレン、９，９−ビス（プロピオニルオキシメチル）フルオレン、９，９−ビス（アクリロイルオキシメチル）フルオレン及び９，９−ビス（ピバリルオキシメチル）フルオレンより選択される。
【００６４】
そのようなジオールのエステルは、中国特許出願公開第１４５３２９８号明細書及び中国特許出願公開第１４３６７９６号明細書に開示されており、その関連する内容は、参照により本明細書中に援用される。
【００６５】
好ましくは、前記ジエーテル化合物は、下記式（Ｖ）：
【化８】
0006397908.tif 000009
（式中、ＲＩ、ＲＩＩ、ＲＩＩＩ、ＲＩＶ、ＲＶ及びＲＶＩは、同一又は異なっており、独立に、水素、ハロゲン、直鎖状及び分岐鎖状Ｃ１−Ｃ２０アルキル、Ｃ３−Ｃ２０シクロアルキル、Ｃ６−Ｃ２０アリール及びＣ７−Ｃ２０アラルキルより選択され、ＲＩ〜ＲＶＩ基のうち２つは、場合により連結して環を形成し；ＲＶＩＩ及びＲＶＩＩＩは、同一又は異なっており、独立に、直鎖状及び分岐鎖状Ｃ１−Ｃ２０アルキル、Ｃ３−Ｃ２０シクロアルキル、Ｃ６−Ｃ２０アリール、Ｃ７−Ｃ２０アルカリール及びＣ７−Ｃ２０アラルキルより選択される）
で表される１，３−ジエーテル化合物より選択される。
【００６６】
好ましくは、前記ジエーテル化合物は、２−（２−エチルヘキシル）−１，３−ジメトキシプロパン、２−イソプロピル−１，３−ジメトキシプロパン、２−ブチル−１，３−ジメトキシプロパン、２−ｓｅｃ−ブチル−１，３−ジメトキシプロパン、２−シクロヘキシル−１，３−ジメトキシプロパン、２−フェニル−１，３−ジメトキシプロパン、２−（２−フェニルエチル）−１，３−ジメトキシプロパン、２−（２−シクロヘキシルエチル）−１，３−ジメトキシプロパン、２−ｐ−クロロフェニル−１，３−ジメトキシプロパン、２−ジフェニルメチル−１，３−ジメトキシプロパン、２，２−ジシクロヘキシル−１，３−ジメトキシプロパン、２，２−ジシクロペンチル−１，３−ジメトキシプロパン、２，２−ジエチル−１，３−ジメトキシプロパン、２，２−ジプロピル−１，３−ジメトキシプロパン、２，２−ジイソプロピル−１，３−ジメトキシプロパン、２，２−ジブチル−１，３−ジメトキシプロパン、２−メチル−２−プロピル−１，３−ジメトキシプロパン、２−メチル−２−ベンジル−１，３−ジメトキシプロパン、２−エチル−２−メチル−１，３−ジメトキシプロパン、２−メチル−２−イソプロピル−１，３−ジメトキシプロパン、２−メチル−２−フェニル−１，３−ジメトキシプロパン、２−シクロヘキシル−２−メチル−１，３−ジメトキシプロパン、２，２−ビス（２−シクロヘキシルエチル）−１，３−ジメトキシプロパン、２−イソブチル−２−メチル−１，３−ジメトキシプロパン、２−（２−エチルヘキシル）−２−メチル−１，３−ジメトキシプロパン、２，２−ジイソブチル−１，３−ジメトキシプロパン、２，２−ジフェニル−１，３−ジメトキシプロパン、２，２−ジベンジル−１，３−ジメトキシプロパン、２，２−ビス（シクロヘキシルメチル）−１，３−ジメトキシプロパン、２−イソブチル−２−イソプロピル−１，３−ジメトキシプロパン、２−（１−メチルブチル）−２−イソプロピル−１，３−ジメトキシプロパン、２−イソペンチル−２−イソプロピル−１，３−ジメトキシプロパン、２−フェニル−２−イソプロピル−１，３−ジメトキシプロパン、２−ｓｅｃ−ブチル−２−フェニル−１，３−ジメトキシプロパン、２−ベンジル−２−イソプロピル−１，３−ジメトキシプロパン、２−シクロペンチル−２−イソプロピル−１，３−ジメトキシプロパン、２−ｓｅｃ−ブチル−２−シクロペンチル−１，３−ジメトキシプロパン、２−シクロヘキシル−２−イソプロピル−１，３−ジメトキシプロパン、２−ｓｅｃ−ブチル−２−シクロヘキシル−１，３−ジメトキシプロパン、２−ｓｅｃ−ブチル−２−イソプロピル−１，３−ジメトキシプロパン及び２−シクロヘキシル−２−シクロヘキシルメチル−１，３−ジメトキシプロパンより選択される。
【００６７】
第４の局面において、本発明は、触媒成分を調製する方法であって、
（１）本発明による前記固体組成物を提供する工程；及び
（２）前記球状担体又は固体組成物を、不活性溶媒の存在下又は非存在下に、チタン化合物と接触させ反応させる工程であって、場合により、前記反応の前、前記反応の間及び／又は前記反応の後のうちの１つ以上の段階において、少なくとも１つの内部電子供与体を添加する、工程
を含む、方法を提供する。
【００６８】
前記チタン化合物及び前記内部電子供与体は、第３の局面について上記したとおりである。前記不活性溶媒は、脂肪族炭化水素及び芳香族炭化水素より選択されるものあってよく、例えばヘキサン、ヘプタン、オクタン、デカン及びトルエンであってよい。
【００６９】
いくつかの具体的な実施態様において、触媒成分を調製する方法は、
（１）下記：
（ａ）少なくとも１つの高分子分散液安定剤の存在下に、式ＭｇＸ２のハロゲン化マグネシウムを、３０〜１６０℃で、式Ｒ１ＯＨのアルコールと反応させて、ハロゲン化マグネシウム−アルコール付加物溶液を形成すること；及び
（ｂ）前記ハロゲン化マグネシウム−アルコール付加物溶液を、３０〜１６０℃で、下記式（２）：
【化９】
0006397908.tif 000010
で表されるエポキシドと反応させて、固体組成物を形成すること
を含む方法により固体組成物を調製する工程であって、
前記式中、Ｘは、ハロゲンであり；Ｒ１は、Ｃ１−Ｃ１２直鎖状又は分岐鎖状アルキルであり；Ｒ２及びＲ３は、同一又は異なっており、独立に、水素、又は非置換若しくはハロゲン置換Ｃ１−Ｃ５直鎖状又は分岐鎖状アルキルであり、
前記ハロゲン化マグネシウム１モルに対し、使用する前記アルコールの量は、３〜３０モルの範囲内、使用する前記式（２）で表されるエポキシドの量は、１〜１０モルの範囲内であり、前記高分子分散液安定剤を、前記ハロゲン化マグネシウムと前記アルコールとの合計重量を基準にして、０．１〜１０重量％の量で用いる、工程；並びに
（２）工程（１）からの前記固体組成物を、不活性溶媒の存在下又は非存在下に、チタン化合物と接触させ反応させる工程であって、場合により、前記反応の前、前記反応の間及び／又は前記反応の後のうちも１つ以上の段階において、少なくとも１つの内部電子供与体を添加する、工程
を含む。
【００７０】
前記固体組成物の調製方法、使用する原料及びその量並びに使用する条件に関する詳細及び好適物は、第１の局面について上記したとおりである。
【００７１】
いくつかの実施態様において、触媒成分を調製するための本方法の前記工程（２）は、以下のようにして行う：−３０℃〜０℃において、前記固体組成物をチタン化合物原料に懸濁させ、次いで、懸濁液を４０〜１３０℃の温度まで加熱して、０．１〜５時間反応させる。より好ましくは、前記工程（２）は以下のようにして行う：−２０℃〜１０℃において、前記固体組成物をチタン化合物原料に懸濁させ、次いで、懸濁液を５０〜１３０℃の温度まで加熱して、０．５〜２時間反応させる。前記チタン化合物原料は、純粋なチタン化合物、又はチタン化合物と不活性溶媒の混合物であってよい。
【００７２】
いくつかの実施態様において、前記触媒成分を用いるプロピレン重合が、高いアイソタクティシティーを有するオレフィン重合体をもたらしうるようにするためには、工程（２）が、前記固体組成物と前記チタン化合物の反応の前、前記反応の間及び／又は前記反応の後のうちの１つ以上の段階において、前記少なくとも１つの内部電子供与体を添加することを含むことが好ましい。より好ましくは、前記少なくとも１つの内部電子供与体を、前記固体組成物と前記チタン化合物との混合物を加熱する過程で導入する。
【００７３】
いくつかの好ましい実施態様において、触媒成分を調製する前記方法は、以下のことを更に含む：前記固体組成物と前記チタン化合物とを反応させた後、液体を濾別して固体を回収し、次いで、回収した固体を液体チタン化合物（例えば四塩化チタン）で１回以上、好ましくは２〜４回、次いで炭化水素溶媒で複数回洗浄して、前記固体触媒成分を得る。前記炭化水素溶媒は、例えばヘキサン、ヘプタン、オクタン、デカン、トルエン等の、脂肪族炭化水素、芳香族炭化水素及び脂環式炭化水素より選択されるものであってよい。
【００７４】
好ましい実施態様において、前記触媒成分を含む触媒の破損を効果的に減少させるため、触媒成分を調製する方法の前記工程（２）は、以下のようにして行う：前記固体組成物を、炭化水素溶媒の存在下に、少なくとも１つのアルコキシチタンと接触させ反応させ、得られた中間反応生成物を、四塩化チタン及び内部電子供与体化合物と接触させ反応させ、次いで得られた反応生成物を、炭化水素溶媒で洗浄する。前記アルコキシチタンは、一般式Ｔｉ（ＯＲ４）４−ａＸａ（式中、Ｒ４は、Ｃ１−Ｃ１４脂肪族ヒドロカルビルであり、Ｘは、ハロゲンであり、ａは、０〜３の範囲の整数である）で表されるものであってよい。好ましくは、前記アルコキシチタンは、テトラブトキシチタン、テトラエトキシチタン、トリブトキシチタンクロリド、ジブトキシチタンジクロリド、ブトキシチタントリクロリド、トリエトキシチタンクロリド、ジエトキシチタンジクロリド及びエトキシチタントリクロリドより選択され、テトラエトキシチタン及び／又はテトラブトキシチタンが最も好ましい。前記炭化水素溶媒は、例えばヘキサン、ヘプタン、オクタン、デカン、トルエン等の、脂肪族炭化水素、芳香族炭化水素又は脂環式炭化水素であってよい。前記アルコキシチタンは、前記固体組成物中のマグネシウム１モルに対し、０．０５〜１．５モル、好ましくは０．１〜１．２モルの量で使用してよい。
【００７５】
いくつかの実施態様においては、触媒成分を調製する方法の前記工程（２）において、前記固体組成物中のマグネシウム１モルに対し、使用する前記チタン化合物の量は、５〜２００モル、好ましくは１０〜１００モルの範囲内であってよく、使用する前記内部電子供与体の量は、０〜０．５モル、好ましくは０．０８〜０．４モルの範囲内であってよい。前記工程（２）を、先の好ましい実施態様に従って行う場合、使用する前記チタン化合物の量は、前記アルコキシチタンと四塩化チタンとの合計量を意味することを意図している。
【００７６】
第５の局面において、本発明は、
（ｉ）本発明による前記触媒成分；
（ｉｉ）少なくとも１つのアルキルアルミニウム化合物；及び
（ｉｉｉ）場合により、少なくとも１つの外部電子供与体
を含むオレフィン重合用触媒を提供する。
【００７７】
前記アルキルアルミニウム化合物は、当技術分野において一般的に用いられるいかなるアルキルアルミニウム化合物であってもよく、例えば、一般式ＡｌＲ’３（式中、Ｒ’は、独立に、ハロゲン、又は非置換若しくはハロゲン置換Ｃ１−Ｃ８アルキルであり、ただし、少なくとも１つのＲ’はハロゲンでない）で表されるものである。Ｃ１−Ｃ８アルキルの例には、メチル、エチル、プロピル、ｎ−ブチル、イソブチル、ペンチル、ヘキシル、ｎ−ヘプチル及びｎ−オクチルが含まれるが、これらに限定されない。前記ハロゲンは、フッ素、塩素、臭素又はヨウ素であってよい。特に、前記アルキルアルミニウム化合物は、例えば、トリエチルアルミニウム、トリイソブチルアルミニウム、トリ−ｎ−ブチルアルミニウム、トリ−ｎ−ヘキシルアルミニウム、ジエチルアルミニウムクロリド、ジイソブチルアルミニウムクロリド、ジ−ｎ−ブチルアルミニウムクロリド、ジ−ｎ−ヘキシルアルミニウムクロリド、エチルアルミニウムジクロリド、イソブチルアルミニウムジクロリド、ｎ−ブチルアルミニウムジクロリド及びｎ−ヘキシルアルミニウムジクロリドより選択される１つ以上であってよい。
【００７８】
前記外部電子供与体は、当技術分野において一般的に用いられるいかなる外部電子供与体であってもよい。例えば、前記外部電子供与体は、カルボン酸、カルボン酸無水物、カルボン酸エステル、ケトン、エーテル、アルコール、ラクトン、有機リン化合物及び有機ケイ素化合物より選択されるものであってよい。好ましくは、前記外部電子供与体は、一般式：（Ｒ１７）ｘ（Ｒ１８）ｙＳｉ（ＯＲ１９）ｚのケイ素化合物である（式中、Ｒ１７、Ｒ１８及びＲ１９は、独立に、ヘテロ原子を場合により含むＣ１−Ｃ１８ヒドロカルビルであり、ｘ及びｙは、各々独立に、０〜２の整数であり、ｚは、１〜３の整数であり、ｘ、ｙ及びｚの合計は４である）。好ましくは、Ｒ１７及びＲ１８は、独立に、ヘテロ原子を場合により含むＣ３−Ｃ１０アルキル又はシクロアルキルであり；Ｒ１９は、ヘテロ原子を場合により含むＣ１−Ｃ１０アルキルである。特に、前記外部電子供与体は、例えば、シクロヘキシルメチルジメトキシシラン、ジイソプロピルジメトキシシラン、ジ−ｎ−ブチルジメトキシシラン、ジイソブチルジメトキシシラン、ジフェニルジメトキシシラン、メチルtert−ブチルジメトキシシラン、ジシクロペンチルジメトキシシラン、２−エチルピペリジノtert−ブチルジメトキシシラン、１，１，１−トリフルオロ−２−プロピル２−エチルピペリジノジメトキシシラン及び１，１，１−トリフルオロ−２−プロピルメチルジメトキシシランより選択されるものであってよい。
【００７９】
一般的に、前記オレフィン重合用触媒において、前記オレフィン重合用触媒成分（チタン換算）と前記アルキルアルミニウム（アルミニウム換算）とのモル比は、１：１〜１：１，０００、好ましくは１：２０〜１：５００の範囲内であってよく、前記外部電子供与体と前記アルキルアルミニウム（アルミニウム換算）とのモル比は、１：２〜１：２００、好ましくは１：２．５〜１：１００の範囲内であってよい。
【００８０】
本発明によれば、前記オレフィン重合用触媒の調製において、前記アルキルアルミニウムと前記任意的な外部電子供与体化合物を、別個に前記オレフィン重合用触媒成分と混合し、次いで反応させてもよいし、又は、前記アルキルアルミニウムと前記任意的な外部電子供与体をまず互いに混合し、次いで前記オレフィン重合用触媒成分と合わせて反応させてもよい。
【００８１】
本発明によれば、前記オレフィン重合用触媒をオレフィン重合に用いるとき、前記オレフィン重合用触媒成分、前記アルキルアルミニウム及び前記任意的な外部電子供与体を、別個に又は互いに混合した後に、重合反応器内に添加してもよい。或いは、前記オレフィン重合用触媒を、当技術分野において周知の予備重合方法を通じてオレフィン予備重合に付し、次いで重合反応器内に添加してもよい。
【００８２】
第６の局面において、本発明は、オレフィン重合における上記触媒の使用を提供する。
【００８３】
本発明の改良点は、重合すべきオレフィンの具体的な種類並びにオレフィン重合の工程及び条件は、従来技術において公知のものと同じであるが、新規なオレフィン重合用触媒を用いている点である。
【００８４】
本発明によれば、上記触媒は、一般式ＣＨ２＝ＣＨＲ（式中、Ｒは、水素、Ｃ１−Ｃ６アルキル又はＣ６−Ｃ１２アリールである）のオレフィンの単独重合及び共重合に特に適している。
【００８５】
本発明によれば、オレフィン（単数又は複数）の重合は、公知の工程に従って行ってよい。具体的には、オレフィン（単数又は複数）の重合は、モノマー（単数又は複数）又はモノマー含有不活性溶媒の液相中で、気相中で、又は気相と液相との組み合わせ中で、不活性雰囲気下に行ってよい。重合温度は、一般的には０℃〜１５０℃、好ましくは６０℃〜９０℃の範囲内であり、重合圧力は、標準圧力以上、例えば、０．０１〜１０MPa（ゲージ）、好ましくは０．０１〜２MPa（ゲージ）、より好ましくは０．１〜２MPa（ゲージ）の範囲内であってよい。重合において、重合体分子量の調節剤として水素を反応系に添加して、重合体の分子量及びメルトインデックスを調節してもよい。加えて、オレフィン重合に用いられる不活性ガス及び溶媒並びにそれらの量は、当業者に周知であるので、本明細書は、それらに関してこれ以上記載しない。
【００８６】
よって、本発明のこの局面によれば、本発明は更に、オレフィンを重合する方法であって、式ＣＨ２＝ＣＨＲ（式中、Ｒは、水素、Ｃ１−Ｃ６アルキル又はＣ６−Ｃ１２アリールである）のオレフィン及び場合によりコモノマーを、重合条件下において本発明の触媒と接触させて、オレフィン重合体を形成すること；及び、得られたオレフィン重合体を回収することを含む、方法を提供する。
【００８７】
好ましい実施態様において、前記オレフィン重合は、プロピレンの単独重合又はプロピレンとコモノマーの共重合である。プロピレンと共重合しうるコモノマーの例には、エチレン、Ｃ４−１２α−オレフィン及びＣ４−２０ジオレフィンが含まれる。
【実施例】
【００８８】
以下の実施例は、本発明の更なる説明のために提供されるものであって、決してその範囲を限定することを意図するものではない。
【００８９】
試験方法：
１．球状担体／固体組成物の組成：球状担体をリン酸トリ−ｎ−ブチル及び重水素化トルエンに溶解し、核磁気共鳴分光計にて１Ｈ−ＮＭＲスペクトルを得た。
２．重合体のメルトインデックス：ＡＳＴＭ  Ｄ１２３８−９９に準拠して測定した。
３．重合体のアイソタクティシティー：以下のようにして行ったヘプタン抽出法により測定した：抽出器において、乾燥重合体試料 ２ｇを沸騰ヘプタンで６時間抽出し、次いで残留物質を、恒量まで乾燥させ、残留重合体の重量（ｇ）と２（ｇ）との比をアイソタクティシティーとした。
４．粒子径分布：球状担体／固体組成物粒子の平均粒子径及び粒子径分布は、Masters Sizer Model 2000（Malvern Instruments Co., Ltd.製）にて測定し、粒子径分布値を、ＳＰＡＮ＝（Ｄ９０−Ｄ１０）／Ｄ５０）として定義する。
【００９０】
実施例１〜２２
これらの実施例は、本発明による球状担体／固体組成物及びその調製を説明するために用いられるものである。
５００mL反応器に、塩化マグネシウム、アルコール（Ｒ１ＯＨ）及び高分子分散液安定剤を相次いで入れ、また実施例１９〜２２では、添加したトルエンと前記アルコールとの体積比が、実施例１９については１：１０、実施例２０については１：３、実施例２１については１：１、実施例２２については１：２となるような量で、不活性分散媒としてのトルエンも反応器に添加した。次いで、内容物を撹拌しつつ反応温度（Ｔ）に加熱し、その温度で１時間反応させた。次に、これにエポキシド（Ｅ）を添加し、その温度で０．５時間反応を続けた。液体を濾別し、残留固体をヘキサンで５回洗浄し、次いで減圧下で乾燥させて、粒子状球状担体を得た。下記表１に示す調製条件を用いて、球状担体Ａ１〜Ａ２２をそれぞれ調製し、それらの平均粒子径（Ｄ５０）及び粒子径分布値（ＳＰＡＮ）を表１に示す。球状担体Ａ１の１Ｈ−ＮＭＲスペクトルを図１に示し、球状担体Ａ２の１Ｈ−ＮＭＲスペクトルを図２に示し、球状担体Ａ１３の１Ｈ−ＮＭＲスペクトルを図３に示し、球状担体Ａ１６の１Ｈ−ＮＭＲスペクトルを図４に示し、球状担体Ａ１の光学顕微鏡写真を図５に示す。
【００９１】
【表１】
0006397908.tif 000011
【００９２】
表１及び図５より、本発明の方法により調製した球状担体の粒子は、実質的に球状であり、比較的狭い粒子径分布を有することを理解することができる。
【００９３】
球状担体Ａ１の１Ｈ−ＮＭＲスペクトルにおける各ピークの帰属及び積分面積を下記表２に示す。
【００９４】
【表２】
0006397908.tif 000012
注記：基に帰属されていない図１中のピークは、溶媒ピークである。
【００９５】
よって、球状担体Ａ１は、式（Ｖ）の化合物及び式（ＶＩ）の化合物から主としてなり、式（Ｖ）の化合物と式（ＶＩ）の化合物とのモル比が１：０．０４であると知ることができる。
【化１０】
0006397908.tif 000013
球状担体Ａ１は、痕跡量のＰＶＰを更に含み、このことはそのＩＲスペクトルにより確認される。
【００９６】
球状担体Ａ２の１Ｈ−ＮＭＲスペクトルにおける各ピークの帰属及び積分面積を下記表３に示す。
【００９７】
【表３】
0006397908.tif 000014
注記：基に帰属されていない図２中のピークは、溶媒ピークである。
【００９８】
よって、球状担体Ａ２は式（Ｖ）の化合物及び式（ＶＩ）の化合物から主としてなり、式（Ｖ）の化合物と式（ＶＩ）の化合物とのモル比が１：０．０７であると知ることができる。
【００９９】
球状担体Ａ１３の１Ｈ−ＮＭＲスペクトルにおける各ピークの帰属及び積分面積を下記表４に示す。
【０１００】
【表４】
0006397908.tif 000015
注記：基に帰属されていない図３中のピークは、溶媒ピークである。
【０１０１】
よって、球状担体Ａ１３は式（ＶＩＩ）の化合物及び式（ＶＩ）の化合物から主としてなり、式（ＶＩＩ）の化合物と式（ＶＩ）の化合物とのモル比が１：０．０２であると知ることができる。
【化１１】
0006397908.tif 000016
【０１０２】
球状担体Ａ１６の１Ｈ−ＮＭＲスペクトルにおける各ピークの帰属及び積分面積を下記表５に示す。
【０１０３】
【表５】
0006397908.tif 000017
注記：基に帰属されていない図４中のピークは、溶媒ピークである。
【０１０４】
よって、球状担体Ａ１６は式（Ｖ）の化合物、式（ＶＩ）の化合物及び式（ＶＩＩ）の化合物から主としてなり、式（ＶＩ）の化合物と、式（Ｖ）の化合物及び式（ＶＩＩ）の化合物の合計とのモル比が０．２４：１であり、式（ＶＩ）の化合物と式（ＶＩＩ）の化合物とのモル比が１：１．７４であることがわかる。
【０１０５】
比較例１
５００mL反応器に、塩化マグネシウム ７．２ｇ、ホワイト油 １８０mL及びエタノール ８２mLを相次いで入れた。次いで、内容物を撹拌しつつ９０℃まで加熱し、その温度で１時間反応させた。次に、これにエポキシクロロプロパン ２４mLを添加し、その温度で０．５時間反応を続けた。液体を濾別し、残留固体をヘキサンで５回洗浄し、次いで減圧下で乾燥させて、球状担体Ｄ１を得た。
【０１０６】
比較例２
球状担体を調製するため、不活性分散媒のホワイト油を省略したこと以外は比較例１に記載の手順に従った。その結果、固体粒子は得られなかった。
【０１０７】
比較例３
実施例１で用いるＰＶＰを同重量の非イオン性界面活性剤Ｓｐａｎ８０に置き換えたこと以外は実施例１に記載の手順に従って担体を調製し、塊状担体Ｄ３を得た。この塊状担体の光学顕微鏡写真を図６に示す。
【０１０８】
比較例４
高分子分散液安定剤ＰＶＰを省略したこと以外は実施例１に記載の手順に従って担体を調製し、塊状担体Ｄ４を得た。
【０１０９】
比較例５
５００mL密閉反応器に、塩化マグネシウム ２２ｇ、エタノール １８８mL及びＰＶＰ（Ｍｗ＝１０，０００） ２．７ｇを相次いで入れた。次いで、内容物を撹拌しつつ８０℃まで加熱し、その温度で１時間反応させた。次に、溶液にＴｉＣｌ４４mLを滴下し、その温度で０．５時間反応を続けた。次に、溶液にエポキシクロロプロパン ５７mLを添加し、その温度で０．５時間反応を続けた。液体を濾別し、非晶質粉末状固体を少量のみ得た。
【０１１０】
以下の作業例は、本発明の触媒成分、その調製、触媒及びその使用を説明するために提供されるものである。
【０１１１】
作業例１
（１）固体触媒成分の調製
３００mLガラス反応器に四塩化チタン １００mLを添加し、−２０℃まで冷却した。次いで、実施例１からの球状担体Ａ１ ８ｇを反応器に添加し、内容物を１１０℃まで加熱し、この加熱の間に、フタル酸ジイソブチル １．５mLを反応器に添加した。次いで、濾過を通じて液体を除去し、残渣を四塩化チタンで２回、ヘキサンで３回洗浄し、次いで減圧下で乾燥させて、固体触媒成分Ｃａｔ−１を得た。
【０１１２】
（２）プロピレンの液相バルク重合
プロピレンの液相バルク重合は、５Ｌステンレススチール製オートクレーブ中で、以下のようにして行った：窒素雰囲気下、トリエチルアルミニウムのヘキサン溶液（濃度は０．５mmol/mLである） ５mL、シクロヘキシルメチルジメトキシシラン（ＣＨＭＭＳ）のヘキサン溶液（濃度は０．１mmol/mLである） １mL及び上で調製した固体触媒Ｃａｔ−１ ９mgを相次いでオートクレーブに入れた。オートクレーブを閉じ、次いで特定の量（標準体積）の水素ガス及び液体プロピレン ２．３Ｌをこれに導入した。内容物を７０℃まで加熱して、重合を７０℃で１時間継続させた。オートクレーブを冷却し、ベントし、次いで出した。得られたプロピレン単独重合体を乾燥させ、次いで重量を測定した。結果を下記表６に示す。
【０１１３】
作業例２〜１２
使用した球状担体、内部電子供与体および水素ガス量が、下記表６に示すとおりであること以外は、作業例１に記載の手順に従って固体触媒成分を調製し、プロピレンの液相バルク重合を行った。重合活性並びに調製したプロピレン単独重合体のアイソタクティシティー及びメルトインデックスも表６に示す。
【０１１４】
比較作業例１
球状担体Ａ１の代わりに、比較例１で調製した球状担体Ｄ１を用いたこと以外は、作業例１に記載の手順に従って固体触媒成分を調製し、プロピレン液相バルク重合を行った。結果を下記表６に示す。
【０１１５】
作業例１３
（１）触媒成分の調製
メカニカルスターラーを取り付けた３００mLガラス反応器内で、窒素雰囲気下、球状担体Ａ１ １０ｇをヘキサン １００mLに分散させ、−１０℃まで冷却し、その温度で０．５時間保持した。これにテトラエトキシチタン（ＴＥＴ）（ＴＥＴ／Ｍｇモル比＝０．２）２．５mLを添加し、温度を６０℃までゆっくり上げて０．５時間保持した。次いで、濾過を通じて液体を除去し、残渣をヘキサンで３回洗浄し、減圧下で乾燥させて、中間生成物を得た。
窒素雰囲気下、メカニカルスターラーを取り付けた３００mLガラス反応器内に四塩化チタン １００mLを添加し、−２０℃まで冷却した。次いで、上で調製した中間生成物 ８ｇを反応器に添加し、内容物を１１０℃まで加熱し、この加熱の間に、フタル酸ジイソブチル １．５mLを反応器に添加した。内容物を１１０℃で０．５時間反応させた後、濾過を通じて液体を除去し、残渣を四塩化チタンで２回、ヘキサンで３回洗浄し、次いで減圧下で乾燥させて、球状固体触媒成分Ｃａｔ−１３を得た。
（２）プロピレンの液相バルク重合
固体触媒成分Ｃａｔ−１の代わりに、固体触媒成分Ｃａｔ−１３を用いたこと以外は、作業例１に記載の手順に従って、プロピレンの液相バルク重合を行った。重合活性並びに調製したプロピレン単独重合体のアイソタクティシティー及びメルトインデックスを表６に示す。
【０１１６】
【表６】
0006397908.tif 000018
【０１１７】
表６のデータから、本発明の触媒をプロピレン重合に用いると、高い重合活性及び高い立体配向能を得ることができ、また同時に、本発明のオレフィン重合触媒は、良好な水素応答性を有することを理解することができる。特に、本発明の触媒を用いてプロピレン重合を行うと、得られる重合体は、それが高いメルトインデックスを有する場合であってさえ、高いアイソタクティック指数を有する。
【図１】
0006397908.tif 000024
【図２】
0006397908.tif 000025
【図３】
0006397908.tif 000026
【図４】
0006397908.tif 000027
【図５】
0006397908.tif 000028
【図６】
0006397908.tif 000029